"下記式Iのアミン:式中、Aが、第1級脂肪族アミノ基の除去後のアミンのラジカルを表わし;aが、1~6の整数を表わし、ここでa=1である場合、ラジカルAは、第1級アミノ基、第2級アミノ基、ヒドロキシル基、メルカプト基及びシラン基からなる群から選択される少なくとも1つの反応基を有することが条件となっており;R1とR2は、互いに独立して、それぞれ1~12個の炭素原子を伴う一価の炭化水素基を表わすか、又は共に、5~8個の炭素原子、好ましくは6個の炭素原子を伴う随意に置換された炭素環の一部である、4~12個の炭素原子を伴う2価の炭化水素ラジカルを表わし;R3は、それぞれ1~12個の炭素原子を伴うアルキル基又はアリールアルキル基又はアルコキシカルボニル基、又は水素原子を表わし、Xは、Xa、Xb、Xc及びXdからなる群から選択されるラジカルを表わし、ここで、Xaは、--OR4を表わし式中、R4は随意に少なくとも1つのヘテロ原子、特にエーテル、カルボニル又はエステル基の形の酸素を有する1~20個の炭素原子を伴う炭化水素ラジカル、又は水素を表わし;Xbは、下記を表わし:式中、R5は随意に少なくとも1つのヘテロ原子、特にエーテル、カルボニル又はエステル基の形の酸素を有する1~20個の炭素原子を伴う炭化水素ラジカル、又は水素を表わし;Xcは、下記を表わし:式中、YはO又はSを表わし、R6とR7は、共に、随意に酸素又は硫黄原子を有する2~10個の炭素原子を有する2価のラジカルを表わすこのラジカルは随意に置換された5員、6員又は7員の環の一部である、又は、R6が1~10個の炭素原子を伴うアルキル、シクロアルキル、アリールアルキル又はアシルラジカルを表わし、かつR7が、アルキルラジカル、シクロアルキルラジカル、アリールアルキルラジカル、アリールラジカル、-OR8、-SR8及び-NR8R9からなる群から選択される、1~20個の炭素原子を伴う一価のラジカル、又は水素を表わし式中、R8とR9はそれぞれ炭化水素ラジカルを表わすか、又は共に5員、6員又は7員の環の一部であるアルキレンラジカルを表わし、Xdは、置換された又は未置換のアリールラジカルを表わす。R1とR2がそれぞれメチルラジカルを表わし、かつ/又はR3が水素原子を表わす、請求項1に記載の式Iのアミン。R4が、随意にエーテル酸素を含む1~12個の炭素原子を伴う炭化水素ラジカルか、又は水素原子を表わす、請求項1又は2に記載の式Iのアミン。R5が、随意に環状画分を伴い、かつ随意に少なくとも1つのヘテロ原子を伴う、1~11個の炭素原子を伴う直鎖又は分岐のアルキルラジカル、又は水素原子を表わすか、又は5~11個の炭素原子を伴う一不飽和又は多不飽和の直鎖又は分岐の炭化水素ラジカルを表わすか、又は随意に置換された芳香族又はヘテロ芳香族6員環を表わす、請求項1~3のいずれか一項に記載の式Iのアミン。Xdが、フェニル、ビフェニル又はナフチルラジカルを表わし、ここでこのラジカルは、特に1~6個の炭素原子を伴う直鎖又は分岐のアルキルラジカル、1~6個の炭素原子を伴うアルコキシ基、1~6個の炭素原子を伴うエステル基、又はニトリロ基で随意に置換されており、かつXdが特に、フェニル、2-メチルフェニル、4-メチルフェニル、2,4-ジメチルフェニル、2,4,6-トリメチルフェニル、2-メトキシフェニル、4-メトキシフェニル、4-ビフェニル、1-ナフチル又は2-ナフチルを表わす、請求項1~4のいずれか一項に記載の式Iのアミン。下記式IIの少なくとも1つのアミンPAを、下記式IIIの少なくとも1つのアルデヒドALDで還元的にアルキル化する、請求項1~5のいずれか一項に記載の式Iのアミンの合成方法:式IIの少なくとも1つのアミンPAを、式IIIの少なくとも1つのアルデヒドALDと縮合させてアルデニンを形成させ、そして前記アルデニンを水素化する、請求項6に記載の式Iのアミンの合成方法。式IIのアミンPAが下記からなる群より選択される、請求項6又は7に記載の方法:1,5-ジアミノ-2-メチルペンタンMPMD、2-ブチル-2-エチル-1,5-ペンタンジアミンC11-ネオジアミン、1,6-ヘキサンジアミン、2,5-ジメチル-1,6-ヘキサンジアミン、2,2,4-及び2,4,4-トリメチルヘキサメチレンジアミンTMD、1,12-ドデカンジアミン、1,4-ジアミノシクロヘキサン、ビス4-アミノシクロヘキシルメタンH12-MDI、ビス-4-アミノ-3-メチルシクロヘキシルメタン、1-アミノ-3-アミノメチル-3,5,5-トリメチルシクロヘキサン=イソホロンジアミン又はIPDA、1,3-ビス-アミノメチルシクロヘキサン、2,52,6-ビス-アミノメチルビシクロ[2.2.1]ヘプタンNBDA、34,89-ビス-アミノメチルトリシクロ[5.2.1.02,6]デカン、1,3-キシリレンジアミン、ビス-ヘキサメチレントリアミンBHMT、ジエチレントリアミンDETA、トリエチレンテトラミンTETA、テトラエチレンペンタアミンTEPA、ペンタエチレンヘキサミンPEHA、5~7のエチレンアミン単位を有するポリエチレンポリアミンいわゆる高エチレンポリアミンHEPA、ジプロピレントリアミンDTPA、N-2-アミノエチル-1,3-プロパンジアミンN3アミン、N、N’-ビス3-アミノプロピルエチレンジアミンN4アミン、並びに特に200~6000g/molの分子量を有する、ポリオキシアルキレンジアミン及びポリオキシアルキレントリアミン。式IIIのアルデヒドALDが下記からなる群より選択される、請求項6又は7に記載の方法:2,2-ジメチル-3-ヒドロキシプロパナール、2,2-ジメチル-3-メトキシプロパナール、2,2-ジメチル-3-エトキシプロパナール、2,2-ジメチル-3-プロポキシプロパナール、3-ブトキシ-2,2-ジメチルプロパナール、2,2-ジメチル-3-ペントキシプロパナール、2,2-ジメチル-3-ヘキシトキシプロパナール異性体のプロポキシ、ブトキシ、ペントキシ、及びヘキシトキシ基を含む、2,2-ジメチル-3-フェノキシプロパナール、シクロヘキシロキシ-2,2-ジメチルプロパナール、2,2-ジメチル-3-2-エチルヘキシルオキシプロパナール、2,2-ジメチル-3-ラウロキシプロパナール、2,2-ジメチル-3-ホルミルオキシプロパナール、3-アセトキシ-2,2-ジメチルプロパナール、2,2-ジメチル-3-プロピオニルオキシプロパナール、3-ブチロキシ-2,2-ジメチルプロパナール、2,2-ジメチル-3-イソブチロキシプロパナール、2,2-ジメチル-3-バレロイルオキシプロパナール、2,2-ジメチル-3-ヘキサノイルオキシプロパナール、2、2-ジメチル-3-2-エチルヘキサノイルオキシプロパナール、2,2-ジメチル-3-オクタノイルプロパナール、3-デカノイルオキシ-2,2-ジメチルプロパナール、2,2-ジメチル-3-ラウロイルオキシプロパナール、3-シクロヘキサノイルオキシ-2,2-ジメチルプロパナール、3-ベンゾイルオキシ-2,2-ジメチルプロパナール、N-2,2-ジメチル-3-オキソプロピル-N-メチルホルムアミド、N-2,2-ジメチル-3-オキソプロピル-N-メチルアセトアミド、N-2,2-ジメチル-3-オキソプロピル-N-ブチルアセトアミド、N-2,2-ジメチル-3-オキソプロピル-N-2-エチルへキシルアセトアミド、N-2,2-ジメチル-3-オキソプロピル-N-ベンジルアセトアミド、N-2,2-ジメチル-3-オキソプロピル-N-メチルブチルアミド、N-2,2-ジメチル-3-オキソプロピル-N-メチル-2-エチルカプロアミド、N-2,2-ジメチル-3-オキソプロピルメチルベンズアミ、O-エチル-N-2,2-ジメチル-3-オキソプロピル-N-メチルカルバメート、N-2,2-ジメチル-3-オキソプロピルピロリジン-2-オン、N-2,2-ジメチル-3-オキソプロピルピペリジン-2-オン、N-2,2-ジメチル-3-オキソプロピルアゼパン-2-オン、N-2,2-ジメチル-3-オキソプロピルオキサゾリジン-2-オン、N-2,2-ジメチル3-オキソプロピルチアゾリジン-2-オン、N-2,2-ジメチル-3-オキソプロピルピロリジン-2,5-ジオン、N-2,2-ジメチル-3-オキソプロピルフタルイミド、2,2-ジメチル-3-フェニルプロパナール、及び2,2-ジメチル-3-p-トルイルプロパナール。少なくとも1つ、好ましくは少なくとも2つの反応基RGを有する少なくとも1つの化合物VBと請求項1~5のいずれか一項に記載の式Iの少なくとも1つのアミンの反応から得られる付加体ADであって、反応基RGがイソシアネート、イソチオシアネート、シクロカルボネート、エポキシド、エピスルフィド、アジリジン、アクリル、メタクリル、1-エチニルカルボニル、1-プロピニルカルボニル、マレイミド、シトラコンイミド、ビニル、イソプロペニル及びアリル基からなる群から選択される、付加体AD。下記式XIIの少なくとも2つのアミノ基を有する付加体AD1である、請求項10に記載の付加体AD:化合物VBとしてポリイソシアネートを使用する、少なくとも2つのイソシアネート基を有する付加体AD2である請求項10に記載の付加体AD。イソシアネート基を含み、かつa少なくとも1つのポリイソシアネート;及びb第1級アミノ基、第2級アミノ基、ヒドロキシル基及びメルカプト基からなる群から選択される少なくとも2つの反応基を有する少なくとも1つの硬化剤化合物HV;を有する組成物Z1であって、ポリイソシアネート及び/又は硬化剤化合物HVが、請求項1~5のいずれか一項に記載の式Iのアミン、請求項11に記載の付加体AD1、及び請求項12に記載の付加体AD2からなる群から選択される化合物である、組成物Z1。a少なくとも1つのエポキシ樹脂;及びb請求項1~5のいずれか一項に記載の式Iの少なくとも1つのアミン;を含む、エポキシ樹脂組成物Z2。繊維複合材料複合材料、流延材料、シーラント、接着剤、コーティング、塗料エナメル、フィールド、プライマー、基礎、発泡体、成形ブロック、エラストマ、繊維、フィルム及び膜における、請求項1~5のいずれか一項に記載の式Iのアミン、又は請求項10~12のいずれか一項に記載の付加体ADの使用。したがって本発明の目的は、合成が簡単で、硬化性化合物、特にエポキシ樹脂又はポリイソシアネート系の硬化性化合物中で硬化剤として使用され得、従来技術で公知のアミンが有する欠点を被らない、第2級脂肪族アミノ基を有する新規のアミンを利用可能にすることにある。意外にも、この問題は、請求項1に係るアミンによって解決されることが発見された。これらは典型的に、比較的低い粘度と低い揮発性及び非常にわずかな臭いを伴う液体化合物である。これらは、CO2との反応性が低いことから、外皮crust又は沈殿を形成したり粘度を増加させたりせずに、空気中で貯蔵可能である。さらに、これらは、複雑なワークアップステップを全く必要としない単純なプロセスにおいて、以下に記載するラジカルの1つと第三炭素上のアルデヒド基を有するアルデヒドによる第1級アミノ基を有する市販のアミンの還元的アルキル化によって、高い純度で合成可能である。請求項1に係るアミンは、エポキシ樹脂、並びにポリウレタン及びポリウレア組成物との優れた相溶性を有する。これらは、白化現象が非常に少なく、特に溶媒、ベンジルアルコール及び類似の希釈剤を含まないエポキシ樹脂コーティング中の硬化剤として、特に好適である。さらにこれらは、イソシアネート基との反応性が適度であり、したがって急速に硬化しかつ容易な取扱いを可能にする加工速度を有するコーティングを形成することから、ポリウレタン及びポリウレア組成物中の硬化剤として特に好適である。本発明の追加の態様が、追加の独立請求項の主題である。本発明の特に好ましい実施形態が、従属請求項の主題である。本発明の1つの主題は、下記式Iのアミンである:式中、Aが、第1級脂肪族アミノ基の除去後のアミンのラジカルを表わし;aが、1~6の整数を表わし、ここでa=1である場合、ラジカルAは、第1級アミノ基、第2級アミノ基、ヒドロキシル基、メルカプト基及びシラン基からなる群から選択される少なくとも1つの反応基を有することが条件となっており;R1とR2は、互いに独立して、それぞれ1~12個の炭素原子を伴う一価の炭化水素基を表わすか、又は共に、5~8個の炭素原子、好ましくは6個の炭素原子を伴う随意に置換された炭素環の一部である、4~12個の炭素原子を伴う2価の炭化水素ラジカルを表わし;R3は、それぞれ1~12個の炭素原子を伴うアルキル基又はアリールアルキル基又はアルコキシカルボニル基、又は水素原子を表わし、Xは、Xa、Xb、Xc及びXdからなる群から選択されるラジカルを表わし、ここで、Xaは、--OR4を表わし式中、R4は随意に少なくとも1つのヘテロ原子、特にエーテル、カルボニル又はエステル基の形の酸素を有する1~20個の炭素原子を伴う炭化水素ラジカル、又は水素原子を表わし;Xbは、下記式を表わし:式中、R5は随意に少なくとも1つのヘテロ原子、特にエーテル、カルボニル又はエステル基の形の酸素を有する1~20個の炭素原子を伴う炭化水素ラジカル、又は水素を表わし;Xcは、下記式を表し:式中、YはO又はSを表わし、R6とR7は、共に、随意に酸素原子又は硫黄原子を有する2~10個の炭素原子を有する2価のラジカルを表わすこのラジカルは随意に置換された5員、6員又は7員の環の一部であるか、又はR6が1~10個の炭素原子を伴うアルキル、シクロアルキル、アリールアルキル又はアシルラジカルを表わし、かつR7が、アルキルラジカル、シクロアルキルラジカル、アリールアルキルラジカル、アリールラジカル、-OR8、-SR8及び-NR8R9からなる群から選択される、1~20個の炭素原子を伴う一価のラジカル、又は水素原子を表わし式中、R8とR9はそれぞれ炭化水素ラジカルを表わすか、又は共に5員、6員又は7員の環の一部であるアルキレンラジカルを表わし、Xdは、置換された又は未置換のアリールラジカルを表わす。本明細書中の式内のダッシュ記号はそれぞれ、置換基とそれぞれの分子部分との間の結合を表わしている。XがXaを表わす式Iのアミンは、式Iaのアミンであり;XがXbを表わす式Iのアミンは、式Ibのアミンであり;XがXcを表わす式Iのアミンは式Icのアミンであり;XがXdを表わす式Iのアミンは、式Idのアミンである。式Ia~Idにおいて、A、a、R1、R2、R3、R4、R5、R6、R7及びXdは、すでに以上で示した意味を有する。ポリアミン、ポリオール又はポリエポキシド等のポリで始まる物質名は、形式上、それらの名前中に存在する官能基を一分子につき2個以上含んでいる物質である。第1級アミノ基という用語は、有機ラジカルに結合したNH2基を意味し;第2級アミノ基は、1つの環の接合部でもあり得る2つの有機ラジカルに結合したNH基を意味し、第3級アミノ基は、その窒素原子第3級アミン窒素が3つの有機ラジカルに結合しており、これらのラジカルのうちの2つが1つの環の接合部分であり得るアミノ基を意味する。脂肪族という用語は、そのアミノ又はイソシアネート基がそれぞれ脂肪族、脂環式又は芳香脂肪族ラジカルに結合しているアミン又はイソシアネートを意味する。これらの基は、脂肪族アミノ基又は脂肪族イソシアネート基とも呼ばれる。アミン又はイソシアネートは、そのアミノ基又はイソシアネート基がそれぞれ芳香族ラジカルに結合している場合、芳香族と呼ばれる。したがって、これらの基は芳香族アミノ基又は芳香族イソシアネート基とも呼ばれる。物質は、それが形式上、一分子につき2個以上の第1級脂肪族アミノ基を有する場合に、第1級脂肪族ポリアミンと呼ばれる。物質は、それが形式上、一分子につき2個以上の第2級脂肪族アミノ基を有する場合に、第2級脂肪族ポリアミンと呼ばれる。有機アルコキシシランの有機ラジカルに結合したケイ素含有基は、シラン基として公知である。ケイ素原子が少なくとも1個、特に2個又は3個のアルコキシ基及び直接に結合した有機ラジカルを1個有し、したがって少なくとも1つのSi-C結合を有しているケイ素含有化合物は、有機アルコキシシラン又は単にシランと呼ばれる。硬化性化合物という用語は、少なくとも部分的に合成によって調製され、単独でかつ/又は空気と接触して硬化してプラスチック及びプラスチック組成物を形成することのできる、液体又は多数の反応性有機化合物及びその組成物を含む。硬化剤という用語は、プラスチックを形成するための硬化性化合物の硬化において反応物として役立ち得る、例えば第1級又は第2級アミノ基、ヒドロキシル基又はメルカプト基の形で少なくとも2つの反応基を有する化合物を意味する。ポリマーという用語は、一方では、化学的に均一であるものの重合度、分子量及び鎖長が異なる一群の高分子を含む。これらのポリマーは、重合反応重合、重付加、重縮合によって合成される。他方では、この用語は同様に、重合反応に由来するこのような一群の高分子の誘導体、ひいては、予め選択される高分子に対する官能基の付加又は置換等の反応によって得られ化学的に均一か、又は化学的に不均一であってよい化合物をも含んでいる。この用語はさらに、その官能基が高分子の合成に関与しているいわゆるプレポリマー、すなわち反応性オリゴマープレ付加体を含む。室温とは、23°Cの温度を意味する。硬化性化合物の硬化剤に基づく許容性tolerable又は相溶性compatibleという用語は、この組成物内に硬化剤を多少の差こそあれ均一に取込むことができ、特にマーキング、構造又はにじみの形での、表面撹乱又はフィルム混濁等の分離現象に起因し得る欠陥が、その硬化後に一切ひき起こされない状況を意味する。PA、ALD、Y1、Y2、Y3、VB、RG、AD、AD1、AD2、Z1、Z2、PUP、PI、HV、S等の太字で示された呼称は、読取り及び識別上の理解を容易にするためだけに役立つ。Aは、好ましくは、aの原子価を有し28~10,000g/molの範囲の分子量を有し、随意にエーテル基、アミノ基、ヒドロキシル基、メルカプト基又はシラン基を含む炭化水素ラジカルを表わす。Aは、特に好ましくは、随意にエーテル基又は第1級又は第2級アミノ基を含む、28~10,000g/molの範囲の分子量を有するa価の炭化水素ラジカルを表わす。aは、好ましくは1~3、特に好ましくは2又は3を表わす。R1及びR2は、それぞれ好ましくはメチルラジカルを表わす。R3は好ましくは、水素原子を表わす。特にR1及びR2はこうしてそれぞれメチルラジカルを表わしかつ/又はR3は水素原子を表わす。R4は好ましくは、随意にエーテル酸素を含む1~12個の炭素原子を伴う炭化水素ラジカル、又は水素原子を表わす。R5は好ましくは、1~11個の炭素原子、随意に環式構成要素そして随意に少なくとも1つのヘテロ原子を伴う直鎖又は分岐のアルキルラジカル、又は水素原子を表わすか、あるいは、5~11個の炭素原子を伴う一不飽和又は多不飽和の直鎖又は分岐の炭化水素ラジカル、又は随意に置換された芳香族又はヘテロ芳香族6員環を表わす。R6は好ましくは、メチル、エチル、プロピル、イソプロピル、ブチル、2-エチルヘキシル、シクロヘキシル、ベンジルラジカルを表わし、R7は、メチル、エチル、プロピル、イソプロピル、ブチル、2-エチルヘキシル、シクロヘキシル、ベンジル、メトキシ、エトキシ、プロポキシ又はイソプロポキシラジカル、又は水素原子を表わす。さらに、R6及びR7は共に窒素原子及びカルボニル及び/又はチオカルボニル基を含めて好ましくは1つの環、特に2-ピロリドン環、ピロリジン-2,5-ジオン環、ピペリジン-2-オン環、ピペリジン-2,6-ジオン環、アゼパン-2-オン環、オキサゾリジン-2-オン環又はチアゾリジン-2-オン環を形成し、ここでこのような環は随意に置換されている。Xdは好ましくはフェニル、ビフェニル又はナフチルラジカルを表わし、このラジカルは随意に、特に1~6個の炭素原子を伴う直鎖又は分岐のアルキルラジカル、1~6個の炭素原子を伴うアルコキシ基、1~6個の炭素原子を伴うエステル基又はニトリロ基で置換されている。特に、Xdは、フェニル、2-メチルフェニル、4-メチルフェニル、2,4-ジメチルフェニル、2,4,6-トリメチルフェニル、2-メトキシフェニル、4-メトキシフェニル、4-ビフェニル、1-ナフチル又は2-ナフチルを表わす。Xdは、最も好ましくはフェニル又は4-メチルフェニルを表わす。式Iのアミンは、下記式IIの少なくとも1つのアミンと下記式IIIの少なくとも1つのアルデヒドALDとの還元的アルキル化によって合成されてよい:式II及びIIIにおいて、A、a、R1、R2、R3及びXは、以上ですでに記した意味を有する。アルデヒドALDは、アミンPAの第1級アミノ基との関係において、化学量論比で又は化学量論的余剰で使用されてよく、こうして第1級アミノ基を含まない式Iのアミンが生成される。アミンPAが少なくとも2個の第1級アミノ基を有する場合には、アルデヒドALDは同様に、アミンPAの第1級アミノ基との関係において化学量論よりも少ない量で使用されてもよい。結果として得られる式Iのアミンは同様に、第2級アミノ基そして随意に第3級アミノ基に加えて第1級アミノ基を含む。特に、式Iのアミンは、少なくとも1つの式IIのアミンPAと少なくとも1つの式IIIのアルデヒドALDの縮合によって下記式IVのイミンを生成し、そしてこれを水素化して得ることができる:式IV中のA、a、R1、R2、R3及びXは、以上で示した意味を有する。式Iのアミンは、水素化を伴うワンポット反応において、反応物から直接合成され得る。しかしながら、式IVのイミンを中間体として単離し必要な場合には精製し、その後に初めて第2の反応ステップにおいて水素化してよい。同様に、硬化性化合物中、特にイソシアネート基を含む一成分又は二成分系ポリウレタン組成物中で、水分により活性化される架橋剤、いわゆるブロックアミン又は潜在的硬化剤として、式IVの単離イミンを使用できることも公知である。式IVのイミンを形成するための縮合中に放出される水は、除去する必要がなく、その代り水素化の間反応混合物中にとどまっていてよい。水素化の後、水は、例えば随意に存在するいずれかの溶媒と共に、蒸留によって除去されてよい。式Iのアミンを合成するための水素化プロセスは、分子水素を用いて直接、あるいは他の試薬からの水素の移送により間接的に実施されてよい。このような試薬の例としては、ロイカートヴァラッハ反応に基づいてCO2が放出されるギ酸;ベンゼン並びに他のアルケン、例えばリモネンに脱水素化されたシクロヘキセン;オルガノシラン;プロトン性溶媒中のアルカリ金属又は酸化剤の存在下のヒドラジンが含まれる。ここで使用されている水素化という用語は、同様に、水素化物、例えば水素化アルミニウムリチウム、水素化ホウ素ナトリウム及び水素化ビス2-メトキシエトキシアルミニウムナトリウムVitride商標、Red-Al商標を用いた還元をも含むべきである。分子水素での水素化が好ましい。水素化に必要とされる水素は、好ましくは高い圧力、特に5~250bar、及び高い温度、特に20°C~160°Cで、適切な触媒の存在下で使用される。条件は、一方ではイミノ基が可能なかぎり完全に水素化され、他方では可能であるならば、式IVのイミンの他の構成成分が一切水素化又は分解されないような形で選択されるのが有利である。水素化のための好適な触媒としては、均一系触媒、例えばロジウム、ルテニウム又はイリジウム錯体、そして特に不均一系触媒、例えば白金、パラジウム、ロジウム、ルテニウム、オスミウム、レニウム、ニッケル、コバルト又は鉄並びに担体材料上のそれらの化合物又は調製物が含まれ、ここで好適な担体材料としては特に、軽石、珪藻土、アルミニウム、シリカゲル又は活性炭が含まれる。特に好適であるのは、炭素担持パラジウムPd/C、炭素担持白金Pt/C、アダムス触媒及びラネーニッケルである。炭素担持パラジウム及び炭素担持白金が、好ましい触媒である。還元的アルキル化は、好ましくは液相で実施される。それは随意に溶媒なしで、あるいは溶媒の存在下で行なわれてよいが、ここで好適な溶媒は反応条件下で不活性である。特に、C1~C10アルカン、例えばヘキサン、ヘプタン又はシクロヘキサン及びアルコール、特に第1級C1~C6アルコール、例えばメタノール又はエタノール、並びに第2級アルコール、例えばイソプロパノール、及び第3級アルコール、例えばtert-ブタノールが、溶媒として特に好適である。水素化は、バッチ作業か、又は連続プロセスで、例えば連続作動する水素化器具内で実施されてよく、この場合、随意に溶解状態である水素化すべき物質は圧力下で連続的に水素と混合され、好適な触媒の中を通過させられる。ここで水素は水の電解により連続的に生成されてよい。式Iのアミンの合成のための好ましいプロセスにおいて、式IIの少なくとも1つのアミンPA、式IIIの少なくとも1つのアルデヒドALD、及び随意に少なくとも1つの好適な溶媒が共に混合され、その後、反応混合物は好適な方法により水素化され、次にイミンの形成から放出された水は、随意に溶媒と共に真空を適用することによって除去される。式Iのアミンの合成のための特に好ましい方法においては、式IIの少なくとも1つのアミンPA、式IIIの少なくとも1つのアルデヒド、及び随意に少なくとも1つの好適な溶媒が共に混合され、その後、反応混合物は連続的プロセスにおいて水素化され、次にイミンの形成において放出された水が随意に溶媒と共に、真空の適用によって除去される。式II及びIIIのアミンPAとアルデヒドALDの混合は、バッチでか、又は連続的にでも、実施可能である。第1の実施形態において、式IIのアミンPAの好適な例としては、特に以下のような、エポキシ基又はイソシアネート基を含む硬化性化合物中の硬化剤として公知である第1級脂肪族ポリアミンが含まれる:○脂肪族、脂環式、又は芳香脂肪族第1級ジアミン、例えば特にエチレンジアミン、1,2-プロパンジアミン、1,3-プロパンジアミン、2-メチル-1,2-プロパンジアミン、2,2-ジメチル-1,3-プロパンジアミン、1,3-ブタンジアミン、1,4-ブタンジアミン、1,3-ペンタンジアミンDAMP、1,5-ペンタンジアミン、1,5-ジアミノ-2-メチルペンタンMPMD、2-ブチル-2-エチル-1,5-ペンタンジアミンC11-ネオジアミン、1,6-ヘキサンジアミン、2,5-ジメチル-1,6-ヘキサンジアミン、2,2,4-及び2,4,4-トリメチルヘキサメチレンジアミンTMD、1,7-ヘプタンジアミン、1,8-オクタンジアミン、1,9-ノナンジアミン、1,10-デカンジアミン、1,11-ウンデカンジアミン、1,12-ドデカンジアミン、1,2-、1,3-及び1,4-ジアミノシクロヘキサン、ビス-4-アミノシクロヘキシルメタンH12-MDA、ビス-4-アミノ-3-メチルシクロヘキシルメタン、ビス-4-アミノ-3-エチルシクロヘキシルメタン、ビス-4-アミノ-3,5-ジメチルシクロヘキシルメタン、ビス-4-アミノ-3-エチル-5-メチル-シクロヘキシルメタンM-MECA、1-アミノ-3-アミノメチル-3,5,5-トリメチルシクロヘキサン=イソホロンジアミン、又はIPDA、2-及び4-メチル-1,3-ジアミノシクロヘキサン、及びそれらの混合物、1,3-及び1,4-ビス-アミノメチルシクロヘキサン、2,52,6-ビス-アミノ-メチルビシクロ[2.2.1]ヘプタンNBDA、34,89-ビス-アミノメチル-トリシクロ[5.2.1.02,6]-デカン、1,4-ジアミノ-2,2,6-トリメチルシクロヘキサンTMCDA、1,8-メタンジアミン、3,9-ビス-3-アミノプロピル-2,4,8,10-テトラオキサスピロ[5.5]ウンデカン、並びに1,3-及び1,4-キシリレンジアミン;○脂肪族、脂環式、又は芳香脂肪族第1級トリアミン、例えば4-アミノメチル-1,8-オクタンジアミン、1,3,5-トリス-アミノメチルベンゼン、1,3,5-トリス-アミノメチルシクロヘキサン、トリス-2-アミノエチルアミン、トリス-2-アミノプロピルアミン、トリス-3-アミノプロピルアミン;○エーテル基を有する脂肪族第1級ジアミン、例えば特にビス-2-アミノエチルエーテル、3,6-ジオキサオクタン-1,8-ジアミン、4,7-ジオキサデカン-1,10-ジアミン、4,7-ジオキサデカン-2,9-ジアミン、4,9-ジオキサドデカン-1,12-ジアミン、5,8-ジオキサドデカン-3,10-ジアミン、4,7,10-トリオキサトリデカン-1,13-ジアミン、及びこれらのジアミンの高級オリゴマー、ビス-3-アミノプロピルポリテトラヒドロフラン及び他のポリテトラヒドロフランジアミン、並びにポリオキシアルキレンジアミン。後者は典型的に、ポリオキシアルキレンジオールのアミノ化の生成物であり、特に下記の名称で入手できる:Jeffamine商標Huntsman社、ポリエーテルアミンBASF社、又はPCAmine商標Nitroil社。特に適当なポリオキシアルキレンジアミンは下記を含む:Jeffamine商標D-230、Jeffamine商標D-400、Jeffamine商標D-2000、Jeffamine商標D-4000、Jeffamine商標XTJ-511、Jeffamine商標ED-600、Jeffamine商標ED-900、Jeffamine商標ED-2003、Jeffamine商標XTJ-568、Jeffamine商標XTJ-569、Jeffamine商標XTJ-523、Jeffamine商標XTJ-536、Jeffamine商標XTJ-542、Jeffamine商標XTJ-559、Jeffamine商標EDR-104、Jeffamine商標EDR-148、Jeffamine商標EDR-176;ポリエーテルアミンD230、ポリエーテルアミンD400及びポリエーテルアミンD2000、PCAmine商標DA250、PCAmine商標DA400、PCAmine商標DA650及びPCAmine商標DA2000;○第1級ポリオキシアルキレントリアミン。これらは典型的にポリオキシアルキレントリオールのアミノ化の生成物であり、下記の名称で入手可能である:Jeffamine商標Huntsman社、ポリエーテルアミンBASF社、又はPCAmine商標Nitroil社、例えば特にJeffamine商標T-403、Jeffamine商標T-3000、Jeffamine商標T-5000、ポリエーテルアミンT403、ポリエーテルアミンT5000及びPCAmine商標TA403;○2つの第1級脂肪族アミノ基を有するアミノ基を有する第3級ポリアミン。例えば特に、N,N’-ビス-アミノプロピルピペラジン、N,N-ビス-3-アミノプロピル-メチルアミン、N,N-ビス-3-アミノプロピルエチルアミン、N,N-ビス-3-アミノプロピルプロピルアミン、N,N-ビス-3-アミノプロピルシクロヘキシルアミン、N,N-ビス-3-アミノプロピル-2-エチル-ヘキシルアミン、並びに天然脂肪酸から誘導された脂肪アミンの2つのシアノエチル化及び続く還元の生成物、例えばN,N-ビス-3-アミノプロピルドデシルアミン及びN,N-ビス-3-アミノプロピルタローアルキルアミンTriameen商標Y12D及びTriameen商標YTAkzoNobel社として入手可能;○3つの第1級脂肪族アミノ基を有する第3級アミノ基を有するポリアミン、例えば特にトリス-2-アミノエチルアミン、トリス-2-アミノプロピルアミン、及びトリス-3-アミノプロピルアミン;○2つの第1級脂肪族アミノ基を有する第2級アミノ基を有するポリアミン、例えば特に3-2-アミノエチルアミノプロピルアミン、ビス-ヘキサメチレントリアミンBHMT、ジエチレントリアミンDETA、トリエチレンテトラミンTETA、テトラエチレンペンタミンTEPA、ペンタエチレンヘキサミンPEHA及び直鎖ポリエチレンアミンの高級同族体、例えば5~7のエチレンアミン単位を有するポリエチレンポリアミンいわゆる高級エチレンポリアミン又はHEPA、少なくとも2つの第1級アミノ基を有する第1級、ジ-及びポリアミンの多シアノエチル化、又はシアノブチル化、そして水素化によって得られる生成物、例えばジプロピレントリアミンDPTA、N-2-アミノエチル-1,3-プロパンジアミンN3アミン、N,N’-ビス3-アミノプロピル-エチレンジアミンN4アミン、N,N’-ビス-3-アミノプロピル-1,4-ジアミノブタン、N5-3-アミノプロピル-2-メチル-1,5-ペンタンジアミン、N3-3-アミノペンチル-1,3-ペンタンジアミン、N5-3-アミノ-1-エチルプロピル-2-メチル-1,5-ペンタンジアミン及びN,N’-ビス-3-アミノ-1-エチルプロピル-2-メチル-1,5-ペンタンジアミン。他の1つの態様では、1つのみの第1級脂肪族アミノ基及び下記からなる群より選択される少なくとも1つの追加の反応性基を有するアミンが、式IIのアミンPAとして適当である:第2級アミノ基、ヒドロキシル基、メルカプト基及びシラン基。第1級脂肪族アミノ基及び少なくとも1つの第2級アミノ基を有する適当なアミンの例は、特に下記を含む:N-メチル-1,2-エタンジアミン、N-エチル-1,2-エタンジアミン、N-ブチル-1,2-エタンジアミン、N-ヘキシル-1,2-エタンジアミン、N-2-エチルヘキシル-1,2-エタンジアミン、N-シクロヘキシル-1,2-エタンジアミン、4-アミノメチルピペリジン、3-4-アミノブチルピペリジン、N-2-アミノエチルピペラジン、N-2-アミノプロピルピペラジン、N1-3-ジメチルアミノプロピル-1,3-ジアミノプロパンDMAPAPA、N1-2-ジメチルアミノエチルプロパン-1,3-ジアミン、第1級モノアミンのシアノエチル化又はシアノブチル化、そして水素化によって得られるジアミン、例えば、N-メチル-1,3-プロパンジアミン、N-エチル-1,3-プロパンジアミン、N-ブチル-1,3-プロパンジアミン、N-ヘキシル-1,3-プロパンジアミン、N-2-エチルヘキシル-1,3-プロパンジアミン、N-ドデシル-1,3-プロパンジアミン、N-シクロヘキシル-1,3-プロパンジアミン、3-メチルアミノ-1-ペンチルアミン、3-エチルアミノ-1-ペンチルアミン、3-ブチルアミノ-1-ペンチルアミン、3-ヘキシルアミノ-1-ペンチルアミン、3-2-エチルヘキシルアミノ-1-ペンチルアミン、3-ドデシルアミノ-1-ペンチルアミン、3-シクロヘキシルアミノ-1-ペンチルアミン及び脂肪ジアミン、例えばN-ココアルキル-1,3-プロパンジアミン、N-オレイル-1,3-プロパンジアミン、N-ソイアルキル-1,3-プロパンジアミン、N-タローアルキル-1,3-プロパンジアミン、又はN-C16-22-アルキル-1,3-プロパンジアミン、例えば下記の名称で商業的に入手可能なもの:Duomeen商標AkzoNobel社;脂肪アミンから誘導されるトリアミン及びテトラミン、例えばココアルキルジプロピレントリアミン、オレイルジプロピレントリアミン、タローアルキルジプロピレントリアミン、オレイルトリプロピレンテトラミン及びタローアルキルトリプロピレンテトラミン例えば、Triameen商標C、Triameen商標OV、Triameen商標T、Tetrameen商標OV及びTetrameen商標TAkzoNobelとして商業的に入手可能;1:1のモル比の第1級脂肪族ジアミンと、アクリロニトリル、マレイン、又はフマル酸ジエステル、シトラコン酸ジエステル、アクリル及びメタクリル酸エステル、アクリル及びメタクリル酸アミド、及びイタコン酸ジエステルとのマイケルタイプ付加反応の生成物。第1級脂肪族アミノ基及び少なくとも1つのヒドロキシル基を有するアミンの適当な例は、特に下記を含む:2-アミノエタノール、2-アミノ-1-プロパノール、1-アミノ-2-プロパノール、3-アミノ-1-プロパノール、4-アミノ-1-ブタノール、4-アミノ-2-ブタノール、2-アミノ-2-メチルプロパノール、5-アミノ-1-ペンタノール、6-アミノ-1-ヘキサノール、7-アミノ-1-ヘプタノール、8-アミノ-1-オクタノール、10-アミノ-1-デカノール、12-アミノ-1-ドデカノール及びそれらの高級同族体、アミノプロピルジエタノールアミンAPDEA、4-2-アミノエチル-2-ヒドロキシエチルベンゼン、3-アミノメチル-3,5,5-トリメチルシクロヘキサノール、第1級アミノ基を有するグリコールの誘導体、例えばジエチレングリコール、ジプロピレングリコール、ジブチレングリコール、及びこれらのグリコールの高級オリゴマー及びポリマー、特に2-2-アミノエポキシエタノール、2-2-2-アミノエポキシエポキシエタノール、α-2-ヒドロキシメチル-エチル-ω-2-アミノメチルエポキシポリオキシメチル-1,2-エタンジイル;1つのヒドロキシル基及び1つの第1級アミノ基を有するポリアルコキル化された三価以上のアルコールの誘導体;グリコール単純なシアノエチル化及び続く水素化の生成物、特に3-2-ヒドロキシエポキシプロピルアミン、3-2-2-ヒドロキシエポキシエポキシ-プロピルアミン及び3-6-ヒドロキシヘキシルオキシプロピルアミン;並びに、更に、1つの第1級及び1つの第2級アミノ基及び1つのヒドロキシル基を有する脂肪族アミン、例えば特にN-ヒドロキシエチル-1,3-プロパンジアミン、N-ヒドロキシプロピル-1,3-プロパンジアミン及びN3-ヒドロキシエチル-1,3-ペンタンジアミン。1つの第1級脂肪族アミノ基及び少なくとも1つのメルカプト基を有する適当なアミンは特に下記を含む:2-アミノエタンチオールシステアミン、3-アミノ-プロパンチオール、4-アミノ-1-ブタンチオール、6-アミノ-1-ヘキサンチオール、8-アミノ-1-オクタンチオール、10-アミノ-1-デカンチオール及び12-アミノ-1-ドデカンチオール。1つの第1級脂肪族アミノ基及び1つのシラン基を有する適当なアミンは、特に下記を含む:3-アミノプロピルトリメトキシシラン、3-アミノプロピルジメトキシメチルシラン、N-2-アミノエチル-3-アミノプロピルトリメトキシシラン、N-2-アミノエチル-3-アミノ-プロピルメチルジメトキシシラン、N-2-アミノエチル-N’-[3-トリメトキシシリルプロピル]-エチレンジアミン、3-アミノ-2-メチルプロピルトリメトキシシラン、4-アミノブチルトリメトキシシラン、4-アミノブチルジメトキシメチルシラン、4-アミノ-3-メチルブチルトリメトキシシラン、4-アミノ-3,3-ジメチルブチルトリメトキシシラン、4-アミノ-3,3-ジメチルブチルジメトキシメチルシラン、2-アミノエチルトリメトキシシラン、2-アミノエチルジメトキシメチルシラン、アミノメチルトリメトキシシラン、アミノメチルジメトキシメチルシラン、アミノメチル-メトキシジメチルシラン、7-アミノ-4-オキサヘプチルジメトキシメチルシラン、並びにシリコン上にメトキシ器の代わりにエポキシ基又はイソプロポキシ基を有するそれらの同族体。第1級脂肪族ポリアミンは、式IIのアミンPAとして好ましい。式IIのアミンPAは特に下記からなる群より選択される:1,5-ジアミノ-2-メチルペンタンMPMD、2-ブチル-2-エチル-1,5-ペンタンジアミンC11-ネオジアミン、1,6-ヘキサンジアミン、2,5-ジメチル-1,6-ヘキサンジアミン、2,2,4-及び2,4,4-トリメチルヘキサメチレンジアミンTMD、1,12-ドデカンジアミン、1,4-ジアミノシクロヘキサン、ビス-4-アミノシクロヘキシルメタンH12-MDA、ビス-4-アミノ-3-メチルシクロヘキシルメタン、1-アミノ-3-アミノメチル-3,5,5-トリメチルシクロヘキサン=イソホロンジアミン、又はIPDA、1,3-ビス-アミノメチルシクロヘキサン、2,52,6-ビス-アミノメチルビシクロ[2.2.1]ヘプタンNBDA、34,89-ビス-アミノメチルトリシクロ[5.2.1.02,6]-デカン、1,3-キシリレンジアミン、ビス-ヘキサメチレントリアミンBHMT、ジエチレントリアミンDETA、トリエチレンテトラミンTETA、テトラエチレンpentアミンTEPA、ペンタエチレン-ヘキサミンPEHA、5~7エチレンアミン単位を有するポリエチレンポリアミンいわゆる高級エチレンポリアミン又はHPEA、ジプロピレントリアミンDPTA、N-2-アミノエチル-1,3-プロパンジアミンN3-アミン、N,N’-ビス3-アミノプロピルエチレンジアミンN4-アミン、ポリオキシアルキレンジアミン及びポリオキシアルキレントリアミン、特に分子量200~6000g/molのもの、特に商業的な製品であるJeffamine商標D-230、Jeffamine商標D-400、Jeffamine商標D-2000、Jeffamine商標D-4000、Jeffamine商標T-403、Jeffamine商標T-3000及びJeffamine商標T-5000Huntsman社。下記の式IIIaのアルデヒドALDは、式Iaのアミンの合成のために適当である:式IIIaにおいて、R1、R2、R3及びR4は上記の意味を有する。式IIIaのR4が水素原子である場合、これらは下記である:脂肪族、脂環式、又は芳香脂肪族2,2-二置換3-ヒドロキシアルデヒド、例えば特に2,2-ジメチル-3-ヒドロキシプロパナール、2-ヒドロキシメチル-2-メチルブタナール、2-ヒドロキシメチル-2-エチルブタナール、2-ヒドロキシメチル-2-メチルペンタnal、2-ヒドロキシメチル-2-エチルヘキサナール、1-ヒドロキシメチルシクロペンタンカルボキシアルデヒド、1-ヒドロキシメチル-シクロヘキサンカルボキシアルデヒド、1-ヒドロキシメチルシクロヘキサ-3-エンカルボキシアルデヒド、2-ヒドロキシメチル-2-メチル-3-フェニルプロパナール、3-ヒドロキシ-2-メチル-2-フェニルプロパナール及び3-ヒドロキシ-2,2-ジフェニルプロパナール。このようなアルデヒドは、アルドール反応、特に下記の成分間のクロスアルドール反応によって得ることができる:第1級、又は第2級脂肪族アルデヒド、特にホルムアルデヒド及び第2級脂肪族、第2級芳香脂肪族、又は第2級脂環式アルデヒド、例えば、イソブチルアルデヒド、2-メチルブチルアルデヒド、2-エチルブチルアルデヒド、2-メチルバレリルアルデヒド、2-エチルカプロアルデヒド、シクロペンタンカルボキシアルデヒド、シクロヘキサンカルボキシアルデヒド、1,2,3,6-テトラヒドロベンズアルデヒド、2-メチル-3-フェニルプロピオンアルデヒド、2-フェニルプロピオンアルデヒドヒドロアトロパアルデヒド、又はジフェニルアセトアルデヒド。2,2-ジメチル-3-ヒドロキシプロパナール=3-ヒドロキシピバルアルデヒドが好ましい。式IIIaの追加のアルデヒドALDは下記を含む:上記の2,2-二置換3-ヒドロキシアルデヒドと、式R4-OHのアルコール又はフェノールとのエーテル。好ましい式IIIaのアルデヒドALDは下記を含む:2,2-ジメチル-3-メトキシプロパナール、2,2-ジメチル-3-エポキシプロパナール、2,2-ジメチル-3-プロポキシプロパナール、3-ブトキシ-2,2-ジメチルプロパナール、2,2-ジメチル-3-フェノキシプロパナール、2,2-ジメチル-3-ヘキソキシプロパナール全ての異性体のプロポキシ、ブトキシ、フェノキシ及びヘキソキシ基を含まれる、2,2-ジメチル-3-フェノキシプロパナール、3-シクロヘキシルオキシ-2,2-ジメチルプロパナール、2,2-ジメチル-3-2-エチルヘキシルオキシプロパナール及び2,2-ジメチル-3-ラウロキシプロパナール。式Ibのアミンを合成するためには、下記の式IIIbのアルデヒドALDが適当である:式IIIbでは、R1、R2、R3及びR5はそれぞれ上記の意味を有する。式IIIbのアルデヒドALDは、脂肪族、脂環式、又は芳香脂肪族2,2-二置換3-ヒドロキシアルデヒド、例えば上記のものと、適当なカルボン酸とのエステルである。ここで、以下のカルボン酸は特に適当である:飽和脂肪族カルボン酸、例えば特にギ酸、酢酸、プロピオン酸、酪酸、イソ酪酸、吉草酸、カプロン酸、2-エチルカプロン酸、エナント酸、カプリル酸、ペラゴン酸、カプリン酸、ウンデカン酸、ラウリル酸、トリデカン酸、ミリスチン酸、ペンタデカン酸、パルミチン酸、マーガリン酸、ステアリン酸、ノナデカン酸、アラキン酸;モノ-不飽和脂肪族カルボン酸、例えばパルミチンオレイン酸、オレイン酸;多不飽和脂肪族カルボン酸、例えばリノール酸、リノレン酸、エレオステアリン酸、アラキドン酸;脂環式カルボン酸、例えばシクロヘキサンカルボン酸;芳香脂肪族カルボン酸、例えばフェニル酢酸;芳香族カルボン酸、例えば安息香酸、ナフトエ酸、トルイル酸、アニス酸;これらの酸の異性体;菜種油、ヒマワリ油、アマニ油、オイルツリー油、ココナッツ油、油やし核油及び油やし油等の天然油及び脂肪の産業的な鹸化の脂肪酸混合物;並びにジカルボン酸モノアルキル及びアリールエーテル、例えばジカルボン酸、例えばコハク酸、グルタル酸、アジピン酸、ピメリン酸、スベリン酸、アゼライン酸、セバシン酸、1,12-ドデカン二酸、マレイン酸、フマル酸、ヘキサヒドロフタル酸、ヘキサヒドロイソフタル酸、ヘキサヒドロ-テレフタル酸、3,6,9-トリオキサウンデカン二酸及びポリエチレングリコールの同様な誘導体と、アルコール、例えばメタノール、エタノール、プロパノール、ブタノール、これらのアルコールの高級同族体及び異性体との単純なエステル化によって得られるもの。12までの炭素原子を有するカルボン酸が好ましく、特に下記が好ましい:ギ酸、酢酸、プロピオン酸、酪酸、イソ酪酸、吉草酸、カプロン酸、2-エチルカプロン酸、カプリル酸、カプリン酸、ラウリル酸、シクロヘキサンカルボン酸及び安息香酸。好ましい式IIIbのアルデヒドALDは、下記を含む:2,2-ジメチル-3-ホルミルオキシプロパナール、3-アセトキシ-2,2-ジメチルプロパナール、2,2-ジメチル-3-プロピオニルオキシプロパナール、3-ブチロキシ-2,2-ジメチルプロパナール、2,2-ジメチル-3-イソブチロキシプロパナール、2,2-ジメチル-3-バレロイルオキシプロパナール、2,2-ジメチル-3-ヘキサノイルオキシプロパナール、2,2-ジメチル-3-2-エチルヘキサノイルオキシプロパナール、2,2-ジメチル-3-オクタノイルオキシプロパナール、3-デカノイルオキシ-2,2-ジメチルプロパナール、2,2-ジメチル-3-ラウリルオキシプロパナール、3-シクロヘキサノイルオキシ-2,2-ジメチルプロパナール及び3-ベンゾイルオキシ-2,2-ジメチルプロパナール。式Icのアミンを合成するためには、下記の式IIIcのアルデヒドALDが適当である:式IIIcにおいて、R1、R2、R3、R6及びR7上記のとおりである。式IIIcのアルデヒドALDは、アミド、チオアミド、ウレア、チオウレア、ウレタン、又はチオウレタン基を有する。これらは、直接に又は適当な中間体を解して合成することができる。式IIIcのアルデヒドALDの1つの態様は、専門文献で知られているマンニッヒ反応と同様なα-アミノアルキル化法の生成物として得られるものである。下記の式VのアルデヒドY1、下記の式VIのアルデヒドY2、及び下記の式VIIの化合物を、反応させ、水を分離除去して、式IIIcのアルデヒドALDを作る:式V、VI及びVIIにおいて、Y、R1、R2、R3、R6及びR7は上記の意味を有する。この反応は、式V、VI及びVIIの遊離した試薬で行うことができ、またこれらの試薬は、部分的に又は完全に誘導された形で用いることができる。好ましい態様では、ワンポット反応として、全ての試薬が遊離した状態で行い、またアルデヒドALDは、反応後に蒸留によって純化する。好ましくはこのプロセスにおいて有機溶媒を使用しない。適当な式VのアルデヒドY1は特に下記を含む:イソブチルアルデヒド、2-メチルブチルアルデヒド、2-エチルブチルアルデヒド、2-メチルバレリルアルデヒド、2-エチルカプロアルデヒド、シクロペンタンカルボキシアルデヒド、シクロヘキサンカルボキシアルデヒド、1,2,3,6-テトラヒドロベンズアルデヒド、2-メチル-3-フェニルプロピオンアルデヒド、2-フェニル-プロピオンアルデヒド及びジフェニルアセトアルデヒド。イソブチルアルデヒドが好ましい。VIのアルデヒドY2の適当な例は、下記を特に含む:ホルムアルデヒド、アセトアルデヒド、プロピオンアルデヒド、ブチルアルデヒド、イソブチルアルデヒド、フェニルアセトアルデヒド及びグリオキシル酸エステル、特にグリオキシル酸エチルエステル。ホルムアルデヒドが好ましい。式VIIの化合物の適当な例は、一方では、下記を含む:アミド、特にN-メチルホルムアミド、N-エチルホルムアミド、N-ブチルホルムアミド、N-メチルアセトアミド、N-エチルアセトアミド、N-イソプロピルアセトアミド、N-ブチルアセトアミド、N,N-2-エチルヘキシルアセトアミド、シクロヘキシルアセトアミド、N-ベンジルアセトアミド、N-メチルプロピオンアミド、N-メチルブチルアミド、N-メチル-2-エチルカプロアミド、N-メチルベンズアミド;更に、ラクタム及びそれらの誘導体、特に2-ピロリジン、5-メチル-2-ピロリジン、ピペリジン-2-オン、ε-カプロラクタム、2-アザビシクロ[2.2.1]ヘプト-5-エン-3-オン;更に、窒素原子が一置換されているカルバメート及びそれらの誘導体、特にO-エチル-N-メチルカルバメート、O-エチル-N-エチルカルバメート、O-エチル-N-プロピルカルバメート、O-メチル-N-エチルカルバメート、O-メチル-N-プロピルカルバメート、O-メチル-N-ブチルカルバメート、アセチルウレタン、N-ブチルウレタン、オキサゾリジン-2-オン、オキサゾリジン-2,5-ジオン;更に、イミド及びそれらの誘導体、特にピロリジン-2,5-ジオン=コハク酸イミド、3,4-ジメチルピロリジン-2,5-ジオン、3,3,4,4-テトラメチルピロリジン-2,5-ジオン、3-エチル-3-メチルピロリジン-2,5-ジオン、ピペリジン-2,6-ジオン、4,4-ジメチルピペリジン-2,6-ジオン、1,5,5-トリメチルイミダゾリン-2,4-ジオン、フタルイミド、メチルフタルイミド、ヘキサヒドロフタルイミド、メチルヘキサヒドロフタルイミド、5,5-ジメチル-1,3-オキサゾリジン-2,4-ジオン、アセトイミド;上記の化合物に加えて、酸素原子に代えて硫黄原子を有する同様な物質、特にN-メチルチオアセトアミド、N-ブチルチオアセトアミド、N-2-エチルヘキシルチオアセトアミド、N-ベンジルチオアセトアミド、N-メチルブチルチオアミド、N-メチル-2-エチルカプロンチオアミド、N-メチルベンズチオアミド、2-チオピロリジン、O-エチル-N-メチルチオカルバメート、S-エチル-N-メチルチオカルバメート、O-メチル-N-エチルチオカルバメート、チアゾリジン-2-オン及びチアゾリジン-2,5-ジオン。式VIIの化合物は好ましくは、下記からなる群より選択される:N-メチルホルムアミド、N-メチルアセトアミド、N-ブチルアセトアミド、N-2-エチルヘキシルアセトアミド、N-ベンジルアセトアミド、N-メチルブチルアミド、N-メチル-2-エチルカプロンアミド、N-メチルベンズアミド、O-エチル-N-メチルカルバメート、2-ピロリジン、ピペリジン-2-オン、ε-カプロラクタム、オキサゾリジン-2-オン、チアゾリジン-2-オン、ピロリジン-2,5-ジオン及びフタルイミド。他の1つの態様では、式IIIcアルデヒドALDは、下記の式VIIIのアルデヒドY3の形の中間体から開始して得ることができる:式VIIIにおいて、R1、R2、R3及びR6は上記の意味を有する。式VIIIのアルデヒドY3は、上記のアルデヒドY1及びY2から開始して、式IIIcのアルデヒドALDに関して既に説明したマンニッヒ反応と同様な方法なα-アミノアルキル化プロセスの生成物としてえることができる。ただし、ここでは、式VIIの化合物の代わりに、第1級アミンR6-NH2を使用する。ここで、R6は上記の意味を有し、かつアルデヒドY1及びY2並びにこの第1級アミンは、約1:1:1のモル比で用いる。第1級アミンR6-NH2の適当な例は、特に下記を含む:第1級脂肪族アミン、特にメチルアミン、エチルアミン、プロピルアミン、イソプロピルアミン、ブチルアミン、イソブチルアミン、sec-ブチルアミン、ヘキシルアミン、シクロヘキシルアミン、オクチルアミン、2-エチル-1-ヘキシルアミン、ベンジルアミン、1-、又は2-フェニルエチルアミン及びデシルアミン。式IIIcのアルデヒドALDを合成するために、特に式VIIIのアルデヒドY3を適当な化合物と反応させること、特に下記の化合物と反応させることができる:○カルボン酸、好ましくはカルボン酸塩化物、エステル、又は無水物と反応させて、対応するアミドを生成する。ここで、適当なカルボン酸は下記を含む:飽和脂肪族、又は脂環式カルボン酸、例えば特にギ酸、酢酸、プロピオン酸、酪酸、イソ酪酸、吉草酸、イソ吉草酸、ビバリン酸酸、カプロン酸、シクロヘキサンカルボン酸、エナント酸、カプリル酸、2-エチルヘキサン酸、ペラゴン酸、カプリン酸、ネオデカン酸、ウンデカン酸、ラウリル酸、トリデカン酸、ミリスチン酸、ペンタデカン酸、パルミチン酸、マーガリン酸、ステアリン酸、イソステアリン酸及びアラキン酸;一不飽和又は多不飽和脂肪族カルボン酸、例えば特にパルミチンオレイン酸、オレイン酸、エルカ酸、ソルビン酸、リノール酸、リノレン酸、エレオステアリン酸、リシノール酸及びリシン酸;芳香族カルボン酸、例えば特に安息香酸、及び位置異性体のトルイル酸、メトキシ安息香酸及びニトロ安息香酸、並びに上記のカルボン酸の塩化物、エーテル、及び無水物、例えばフタル酸無水物、4-メチルフタル酸無水物、コハク酸無水物、マレイン酸無水物、シトラコン酸無水物、ヘキサヒドロフタル酸、4-メチルヘキサヒドロフタル酸無水物及び1,2,3,6-テトラヒドロフタル酸無水物;○カルボネート、又は、好ましくはクロロギ酸エステル、例えば特にメチル、エチル、プロピル、イソプロピル、ブチル、イソブチル、ネオペンチル、ヘキシル、オクチル、2-エチルヘキシル、ベンジル、フェニル、トルイル及びメトキシフェニルクロロホルメートと反応させて、対応するウレタンを生成する;○N,N-二置換カルバメート、又はN,N-二置換カルバミン酸塩化物、例えば特にN,N-ジメチル、N,N-ジエチル、N,N-ジイソプロピル、N,N-ジブチル、N-メチル-N-フェニル及びN,N-ジフェニル塩化カルバモイル、並びに特に1-ピロリジン、1-ピペリジン、1-モルフォリン及び4-メチル-1-ピペラジンカルボニル塩化物と反応させて、対応するウレアを生成する;○チオカルボン酸、例えば特にチオ酢酸、チオプロピオン酸、チオ安息香酸、チオトルイルic酸、又はフェニルチオ酢酸、好ましくは酸塩化物、酸エステル、又は無水物の形のチオカルボン酸と反応させて、対応するチオアミドを生成する;、又は○ジチオカルボネート、クロロジチオギ酸エステル、N,N-二置換チオカルバメート、又はN,N-二置換カルバミン酸塩化物、例えば特にO-メチル、O-エチル、O-フェニル、又はO-p-トルイルクロリドチオカルボネート、S-メチル、S-エチル、S-プロピル、又はS-フェニルクロリドチオカルボネート、フェニルクロリドジチオカルボネート、N,N-ジメチル、N,N-ジエチル、N-メチル-N-フェニル、又はN,N-ジフェニルチオ塩化カルバモイルと反応させて、対応するジチオウレタン、又はジチオウレアを生成する。式IIIcのアルデヒドALDを合成する他の可能性は、上記の式VのアルデヒドY1と、式IX化合物とのとの反応である:式中、Lは下記からなる群より選択されるラジカルであり:ハロゲン原子、アルコキシ基、カルボン酸エステル基、窒素によって結合しているウレタン基、ジアルキルアミノ基及びジ-、又はトリアルキルアンモニウム基、かつY、R3、R6及びR7は上記の意味を有する。式IXの化合物の適当な例は、特に下記を含む:N-クロロメチル、又はN-ブロモメチルN-アルキルカルバメート、例えばN-クロロメチルN-メチルカルバミン酸エチルエステル、並びにN-ブロモメチルイミド、例えばN-ブロモメチルフタルイミド及びN-ブロモメチルピロリジン-2,5-ジオン。好ましい式IIIcアルデヒドALDは下記を含む:N-2,2-ジメチル-3-オキソプロピルN-メチルホルムアミド、N-2,2-ジメチル-3-オキソプロピルN-メチルアセトアミド、N-2,2-ジメチル-3-オキソプロピルN-ブチルアセトアミド、N-2,2-ジメチル-3-オキソプロピル-N-2-エチルヘキシルアセトアミド、N-2,2-ジメチル-3-オキソプロピルN-ベンジルアセトアミド、N-2,2-ジメチル-3-オキソプロピルN-メチルブチルアミド、N-2,2-ジメチル-3-オキソプロピルN-メチル-2-エチルカプロアミド、N-2,2-ジメチル-3-オキソプロピル-N-メチルベンズアミド、O-エチル-N-2,2-ジメチル-3-オキソプロピルN-メチルカルバメート、N-2,2-ジメチル-3-オキソプロピル-ピロリジン-2-オン、N-2,2-ジメチル-3-オキソプロピルピペリジン-2-オン、N-2,2-ジメチル-3-オキソ-プロピルアゼパン-2-オン、N-2,2-ジメチル-3-オキソプロピルオキサゾリジン-2-オン、N-2,2-ジメチル-3-オキソプロピルチアゾリジン-2-オン、N-2,2-ジメチル-3-オキソプロピルピロリジン-2,5-ジオン及びN-2,2-ジメチル-3-オキソプロピルフタルイミド。式Idのアミンの合成のためには、下記の式IIIdのアルデヒドALDが適当なである:式IIIdのR1、R2、R3及びXdは、上記の意味を有する。式IIIdのアルデヒドALDは、特に式Xの化合物に関して上記で説明したようにして、式VのアルデヒドY1の塩基触媒反応によってえることができる。R3、Xd及びLin式Xは上記の意味を有する。適当な式Xの化合物は特に下記を含む:クロロメチル-、又はブロモメチル-置換芳香族、例えば特にベンジル塩化物、2-メチルベンジル塩化物、4-メチルベンジル塩化物、2,4,6-トリメチルベンジル塩化物、4-クロロメチル安息香酸エチルエステル、2-、3-及び4-メトキシベンジル塩化物、2-、3-及び4-クロロメチル-ベンゾニトリル、4-クロロメチルビフェニル、1-及び2-クロロメチルナフタレン、9-クロロメチルアントラセン、並びに塩素の代わりに臭素を有する対応する化合物。好ましい式IIIdのアルデヒドALDは下記を含む:2,2-ジメチル-3-フェニルプロパノール及び2,2-ジメチル-3-p-トルイルプロパナール。式IIIのアルデヒドALDは好ましくは、下記からなる群より選択される:2,2-ジメチル-3-ヒドロキシプロパナール、2,2-ジメチル-3-メトキシプロパナール、2,2-ジメチル-3-エポキシプロパナール、2,2-ジメチル-3-プロポキシプロパナール、3-ブトキシ-2,2-ジメチル-プロパナール、2,2-ジメチル-3-フェノキシプロパナール、2,2-ジメチル-3-ヘキソキシプロパナール異性体のプロポキシ、ブトキシ、フェノキシ及びヘキソキシ基も含む、2,2-ジメチル-3-フェノキシプロパナール、3-シクロヘキシルオキシ-2,2-ジメチルプロパナール、2,2-ジメチル-3-2-エチルヘキシルオキシプロパナール、2,2-ジメチル-3-ラウロキシプロパナール、2,2-ジメチル-3-ホルミルオキシプロパナール、3-アセトキシ-2,2-ジメチルプロパナール、2,2-ジメチル-3-プロピオニルオキシプロパナール、3-ブチロキシ-2,2-ジメチルプロパナール、2,2-ジメチル-3-イソブチロキシプロパナール、2,2-ジメチル-3-バレロイルオキシプロパナール、2,2-ジメチル-3-ヘキサノイルオキシプロパナール、2,2-ジメチル-3-2-エチルヘキサノイルオキシプロパナール、2,2-ジメチル-3-オクタノイルオキシプロパナール、3-デカノイルオキシ-2,2-ジメチルプロパナール、2,2-ジメチル-3-ラウリルオキシプロパナール、3-シクロヘキサノイルオキシ-2,2-ジメチルプロパナール、3-ベンゾイルオキシ-2,2-ジメチルプロパナール、N-2,2-ジメチル-3-オキソプロピル-N-メチルホルムアミド、N-2,2-ジメチル-3-オキソプロピルN-メチルアセトアミド、N-2,2-ジメチル-3-オキソプロピル-N-ブチルアセトアミド、N-2,2-ジメチル-3-オキソプロピルN-2-エチルヘキシルアセトアミド、N-2,2-ジメチル-3-オキソプロピル-N-ベンジル-アセトアミド、N-2,2-ジメチル-3-オキソプロピル-N-メチルブチルアミド、N-2,2-ジメチル-3-オキソプロピルN-メチル-2-エチルカプロアミド、N-2,2-ジメチル-3-オキソプロピル-N-メチル-ベンズアミド、O-エチル-N-2,2-ジメチル-3-オキソプロピルN-メチルカルバメート、N-2,2-ジメチル-3-オキソプロピル-ピロリジン-2-オン、N-2,2-ジメチル-3-オキソプロピルピペリジン-2-オン、N-2,2-ジメチル-3-オキソプロピルアゼパン-2-オン、N-2,2-ジメチル-3-オキソプロピルオキサゾリジン-2-オン、N-2,2-ジメチル-3-オキソプロピルチアゾリジン-2-オン、N-2,2-ジメチル-3-オキソプロピル-ピロリジン-2,5-ジオン、N-2,2-ジメチル-3-オキソプロピルフタルイミド、2,2-ジメチル-3-フェニルプロパナール及び2,2-ジメチル-3-p-トルイルプロパナール。式IIIのアルデヒドALDは好ましくは、下記からなる群より選択される:2,2-ジメチル-3-ヒドロキシプロパナール、2,2-ジメチル-3-メトキシプロパナール、3-アセトキシ-2,2-ジメチルプロパナール、2,2-ジメチル-3-イソブチロキシプロパナール、2,2-ジメチル-3-ラウリルオキシプロパナール、3-ベンゾイルオキシ-2,2-ジメチルプロパナール、N-2,2-ジメチル-3-オキソ-プロピル-N-メチルアセトアミド及び2,2-ジメチル-3-フェニルプロパナール。式Icのアミン合成のための別の可能性は、式IIIcのアルデヒドALDで出発するのではなく、下記式XIのイミンの形の中間体から出発する方法である。式XIにおいて、A、a、R1、R2、R3及びR6は、すでに上述した意味を有する。式XIのイミンは、好ましくはカルボン酸及び/又はチオカルボン酸の塩化物、エステル又は無水物の形の、少なくとも1つのカルボン酸及び/又はチオカルボン酸と反応して、対応するアミド及び/又はチオアミドを形成してよく、あるいは、好ましくはクロロギ酸及び/又はクロロチオギ酸エステルの形の、少なくとも1つのカルボネート及び/又はチオカルボネートと反応して、対応するウレタン及び/又はチオウレタンを形成してよい。その後、結果として得られたイミンを好適な方法によって最終的に水素化して、式Icのアミンを形成することが可能である。この反応のためには、式VIIIのアルデヒドY3との反応についてすでに言及されているものと同じカルボン酸及び/又はチオカルボン酸及びカルボネート及び/又はチオカルボネートが、好適である。式XIのイミンは、特に、好適な比で式IIの少なくとも1つの好適なアミンPAと式VIIIの少なくとも1つのアルデヒドY3を反応させることによって得られるが、ここで第2級アミノ基を有するアミンPAは好適ではない。式Iのアミンは、意外な特性を有する新規の化合物である。これらは、典型的に室温で液体であり、多くの用途にとって主要な利点である低い粘度を有する。低い粘度という用語は、ここでは20°Cでコーンプレート粘度計を用いて測定した場合に3000mPas未満、特に1500mPas未満の粘度を意味するために用いられる。それでも、式Iのアミンは揮発性が低く臭いもわずかであり、このことは、他の低粘度のアミンについてはほとんどあてはまらない。さらに、これらは通常CO2との反応性が低く、そのため従来技術で公知の多くのアミンとは対照的に、空気に曝露された場合に外皮を形成したり、沈殿したりあるいは粘度を増加させたりしない。このことは、多くの用途において主要な利点である。別の利点は、式Iのアミンに簡単にアクセスできることにあり、すなわちこのアミンは、市販の第1級アミン及びここで記載されている式IIIのアルデヒドALDで出発する単純なプロセスにおいて、高純度、高収量で合成可能であり、複雑なワークアップステップを一切必要としない。これは、アルデヒドALDと第1級アミン基との間のイミンの形成が、自発的にかつアミンの形成なく、さらには水の積極的な除去なしでも進行し得ることによって可能となっている。水素化は、イミノ基の第3級置換に起因する立体障害にもかかわらず、比較的低い水素圧力及び比較的低い温度でさえ、意外にも容易に達成され、また式Iのアミンの対応する第2級イミノ基は、アルキル化反応に参与せず、したがってNH官能基の損失を伴う過剰アルキル化は全く起こらない。式Iのアミンの構造が特殊なものであることから、多数の有利な用途が可能になる。硬化性化合物中の硬化剤としての式Iのアミンの使用は、特に有利であり、ここで特に、このような組成物とのそれらの相溶性は意外なほどに良好である。硬化性化合物の一構成成分として、式Iのアミンは、優れた特性を生み出す。一方では、溶媒特にベンジルアルコール等の希釈用添加剤を比較的わずかしか、又は全く必要とせず、硬化において白化傾向をほとんどもたず、かつ優れた光学的及び機械的品質のポリマーフィルムを生み出すセルフレベリングエポキシ樹脂を調合することが可能である。さらに、これらの物質を用いて、高い機械的品質と優れた光安定性を有するポリウレタン及びポリウレア組成物を得ることができ、これらの組成物は比較的ポットライフが長いために優れた加工性を有する。このように急速に硬化する組成物は、塗布の後非常に早く再処理できるという利点を有する。式Iのアミンの使用のため、特に好適な硬化性化合物には、ポリエポキシエポキシ樹脂又はポリイソシアネートポリウレタン及びポリウレアをベースとするものが含まれる。このような硬化性化合物は例えば、硬質及び軟質発泡材、成形ブロック、エラストマ、繊維、繊維複合材料複合材料、フィルム又は膜として、特に流延材料、封止用物質及び接着剤、例えば特に電気絶縁化合物、スパックリング化合物、目地封止化合物、組立て用接着剤、車体接着剤、ディスク接着剤、サンドイッチ要素接着剤、例えば風力発電プラントの回転翼の羽根用のハーフシュル接着剤、積層用接着剤、積層品接着剤又は定着用接着剤として;並びに特に、事務所、産業建屋、体育館又は冷凍室等の屋内用又はバルコニー、テラス、駐車場、橋梁又は屋根用の屋外エリア内の床仕上げ材及び床コーティング等の建設及び産業向け用途のためのコーティング、被覆材、塗料、エナメル、シール、プライマー及び基礎、コーティングがそれぞれの基材を特に腐食、磨耗、湿気及び/又は化学物質から保護する、例えば荷重表面、タンク、サイロ、シャフト、パイプライン又はチュービングラインの表面封止向け等のコンクリート、セメント、金属又はプラスチック用保護コーティングとして;並びにプレコート、接着性塗料としての用途のため、又は表面の疎水化のために使用されてよい。式Iのアミンはこうして、繊維補強複合材料複合材料、流延化合物、封止材料、接着剤、コーティング、塗料、エナメル、シール、基礎、プライマー、発泡材、成形ブロック、エラストマ、繊維、フィルム及び膜において有利に利用され得る。硬化性化合物の構成要素としてシラン基を有する式Iのアミンは、硬化剤としてのみならず、架橋剤及び/又は接着促進剤として及び/又は反応促進剤及び/又は乾燥剤としても作用してよく、ここでシラン官能性水分硬化性化合物も同様に、特に硬化性化合物として好適である。さらに、シラン基を有する式Iのアミンは同様に、例えば汚染傾向、清浄の容易さ等に関する特性を改善する目的で表面をコーティングするため、及びプラスチックと様々な基材の間の接着促進剤としても使用されてよい。したがって、これらのアミンは、そのままの状態で、又は溶液及び組成物の一成分として、例えば処理剤又は活性剤として、下塗り又はプライマーとして使用されてよい。式Iのアミンは、一方では、特に例えば床仕上げ材、コーティング又は塗料として平坦な表面の用途のために、エポキシ樹脂ベースの組成物の一成分として特に好適である。すでに言及したとおり、式Iのアミンは、特殊な第2級アミノ基を有する、揮発性が低く臭いが少ない低粘度物質である。これらは、通常の市販のエポキシ樹脂と相溶性がある。硬化剤としてのその使用に起因して、エポキシ樹脂組成物の第1級アミノ基含有量は、非常に低く保たれてよく、そのため大気由来のCO2との反応はほとんど全く発生しない。したがって、これにより、不利な反応条件下、すなわち白化を促進する条件下、すなわち例えば0~10°Cの範囲の低い硬化温度及び高い大気湿度の存在下でさえ、表面内の白化現象は大幅に減少する。したがって、硬化剤として式Iのアミンを使用することによって、白化を削減する従来技術の、特にベンジルアルコール等の添加剤をほとんど又は全く含まず、かつ妥当な時間内で硬化して美麗な表面と優れた硬度を有する透明な非粘着性フィルムを形成するエポキシ樹脂化合物が、入手可能である。同様に特に好適であるのは、特にポリウレタン及びポリウレアコーティングのためのイソシアネート基を含む組成物の成分としての式Iのアミンである。ポリイソシアネートをアミンで硬化するにあたっては、イソシアネート基とアミノ基の非常に高い反応性が処理上の問題をもたらす場合が多い。しかしながら、式Iのアミンでは、得られるポリウレタン組成物及びポリウレア組成物は、溶媒含有量が低いか、又は全く無い場合でさえ、低い粘度を有し、ほとんど臭いがなく、充分に管理できる反応性を有し、そのため高い光安定性、優れた機械的特性、様々な基材に対する優れた接着力及び優れた耐性を伴う容易に処理可能でかつ急速に硬化するコーティングが入手可能になる。比較的大きいラジカルXa~Xdを伴う式Iのアミンは、硬化された化合物上の可塑化剤に似た弾性化作用も有していてよく、これらは通常の可塑化剤とは対照的に、硬化中にポリマーに結合し、したがって、にじみ、染み、基材損傷等の移動関連の問題は全く存在しない。このような弾性化作用を有することができる1つの大きいラジカルは、特に、ラウロイルオキシラジカルである。ポリウレタンという用語は、いわゆるジイソシアネート重付加プロセスにしたがって合成される全てのポリマーを含む。したがって、ポリウレタンは通常、ウレタン又はチオウレタン基を、そして特に尿素基を含む。しかしながら、ポリウレタンという用語は、同様に、ほとんど又は全くウレタン基を含まないポリマーも含んでいる。特に、これらは、いわゆるポリウレア、ポリエーテルポリウレア及びポリエステルポリウレア、並びにポリエーテルポリウレタン、ポリエステルポリウレタン、ポリイソシアヌレート及びポリカルボジイミドを含む。イソシアネート基を含む組成物中での使用のために、特に好適な式Iのアミンは、aが2又は3、特に2を表わし、Aが第1級及び第2級アミノ基を含まないものである。このような式Iのアミンは、比較的ゆっくりとイソシアネート基と反応し、ポリウレタン及びポリウレア組成物との優れた相溶性を有する。式Iのアミンは同様に、付加体の合成のためにも使用されてよく、その場合、式Iのアミンの少なくとも1つのアミノ基が、第2級又は第1級アミノ基と反応することのできる少なくとも1つの化合物と反応させられる。本発明の別の主題は、式Iの少なくとも1つのアミンと、少なくとも1つ、好ましくは少なくとも2つの反応基RGを有する少なくとも1つの化合物VBとの反応に由来する付加体ADである反応基RGは、イソシアネート、イソチオシアネート、シクロカルボネート、エポキシド、エピスルフィド、アジリジン、アクリル、メタクリル、1-エチニルカルボニル、1-プロピニルカルボニル、マレイミド、シトラコンイミド、ビニル、イソプロペニル及びアリル基、並びに上記の反応基のうちの様々なものを有する物質からなる群から選択される。好ましい基は、イソシアネート、エポキシド、アクリル、マレイミド、ビニル、イソプロペニル及びアリル基である。エポキシ基及びイソシアネート基は、反応基RGとして特に好ましい。式Iのアミンの少なくとも1つの第2級又は第1級アミノ基は、化合物VBの少なくとも1つの反応基RGと付加反応で反応して、付加体ADを形成する。反応は、式Iのアミンのアミノ基が、化合物VBの反応基RGとの関係において化学量論的余剰で存在するような形で実施されてよく、それによって下記式XIIの少なくとも1つ、好ましくは少なくとも2つのアミノ基を有する付加体ADを得ることができる:式XII中、R1、R2、R3及びXは、上記の意味を有する。ただし、反応は、化合物VBの反応基RGが式Iのアミンの第1級及び第2級アミノ基との関係において化学量論的余剰で存在するような形で実施されてもよい。これによれば、上記のとおり、少なくとも1つ、好ましくは少なくとも2つの反応基RGを有する付加体ADを得ることができる。付加体ADを形成するための式Iのアミンと化合物VBとの間の反応は、それぞれの反応に関与する反応基RG間の反応のために典型的に使用される条件等の公知の反応条件の下で行なわれる。反応は、溶媒を用いてか、又は好ましくは溶媒の不在下で行なわれる。触媒、開始剤又は安定剤等の添加剤も、随意に使用してよい。イソシアネート基との反応は好ましくは室温で実施され、一方エポキシ基との反応は好ましくは、40°C~100°C等の高温で実施される。好適な化合物VBの例としては、以下のものが含まれる:○モノマーの及びオリゴマーのポリイソシアネート、並びに1超のイソシアネート基を有するポリイソシアネートとポリオールとの反応生成物であって、例えば付加体AD1及びAD2の合成に関して下記に示すようなもの;○ポリエポキシ、例えばビス-2,3-エポキシシクロペンチルエーテル、多価脂肪族及び脂環式アルコールのポリグリシジルエーテル、例えば1,4-ブタンジオール、ポリプロピレングリコール及び2,2-ビス-4-ヒドロキシシクロヘキシルプロパン;多価フェノールのポリグリシジルエーテル、例えばレソルシノール、ビス-4-ヒドロキシフェニルメタンビスフェノールF、2,2-ビス-4-ヒドロキシフェニルプロパンビスフェノールA、2,2-ビス-4-ヒドロキシ-3,5-ジブロモフェニルプロパン、1,1,2,2-テトラキス-4-ヒドロキシフェニルエタン、酸性条件で得られるフェノールとホルムアルデヒドとの縮合生成物、例えばフェノールノボラック及びクレゾールノボラック、並びにこれらのアルコール及びフェノール又は二量体脂肪酸のようなポリカルボン酸によって又はそれらの混合物によって予め伸張されたポリグリシジルエーテル;下記のような多価カルボン酸のポリグリシジルエーテル:フタル酸、テレフタル酸、テトラヒドロフタル酸及びヘキサヒドロフタル酸;下記のようなアミン、アミド及びヘテロ環窒素塩基のN-グリシジル誘導体:N,N-ジグリシジルアニリン、N,N-ジグリシジルトルイジン、N,N,O-トリグリシジル-4-アミノフェノール、N,N,N’,N’-テトラグリシジル-ビス-4-アミノフェニル-メタン、トリグリシジルイソシアヌレート及びトリグリシジルイソイソシアヌレート;○1よりも多くのアクリル、メタクリル、又はアクリルアミド基を有する化合物、例えばトリス-2-ヒドロキシエチルイソイソシアヌレートトリメタアクリレート、トリス-2-ヒドロキシエチルイソシアヌレートトリメタアクリレート、N,N’,N’’-トリス-メタアクリロイルペルヒドロトリアジン;脂肪族ポリエーテル、ポリエーテル、ノボラック、フェノール、脂肪族、又は脂環式アルコール、グリコール及びポリエステルグリコールのアクリレート及びメタクリレート、並びに上記の化合物のモノ-及びポリアルコキシル化誘導体、例えば、エチレングリコールジメタアクリレート、テトラエチレングリコールジメタアクリレート、トリプロピレングリコールジメタアクリレート、ポリエチレングリコールジメタアクリレート、ポリプロピレングリコールジメタアクリレート、1,4-ブタンジオールジメタアクリレート、1,6-ヘキサンジオールジメタアクリレート、ネオペンチルグリコールジメタアクリレート、トリメチロールプロパントリメタアクリレート、ペンタエリトリトールテトラメタアクリレート、ジペンタエリトリトールテトラメタアクリレート、ジペンタエリトリトールペンタメタアクリレート、ジペンタエリトリトールヘキサメタアクリレート;アクリル-、又はメタクリル官能化ポリブタジエン、ポリイソプレン、又はそれらのブロックコポリマー;ポリエポキシの付加体、例えば上記のエポキシと、アクリル及びメタクリル酸;ポリウレタンメタアクリレート;アクリルアミド、例えばN,N’-メチレンビスアクリルアミドとの付加体;○1よりも多くの1-エチニルカルボニル又は1-プロピオニルカルボニル基を有する化合物;○1よりも多くのマレイミド、又はシトラコンイミド基を有する化合物;○1よりも多くのビニル及び/又はイソプロペニル基を有する化合物;○1よりも多くのアリル基を有する化合物;並びに○ヘテロ官能化化合物、すなわち少なくとも2つの上記の反応性基を有するを有する化合物。化合物VBの特に好適な例としては、一方ではモノマー及びオリゴマーのポリイソシアネート、並びに2つ以上のイソシアネート基を有するポリオールとポリイソシアネートの反応生成物、そして他方ではポリエポキシが含まれる。付加体ADは、式Iのアミンと同じ用途に好適である。特に、式XIIのアミノ基を有する付加体ADは、式Iのアミンと同じ用途のため、特に硬化性化合物中の硬化剤として、好適である。しかしながら、上記の反応基RGを有するこのような付加体ADは、硬化性化合物の成分としても好適である。シラン基を有する付加体ADはさらに、シラン基を有する式Iのアミンと同じ用途に好適である。上記の付加体ADのうち、特に有利なものは、1つの実施形態において、式XIIの少なくとも2つのアミノ基を有する付加体であり、以下ではこれを付加体AD1として言及する。好ましい付加体AD1は、ポリイソシアネートから化合物VBとして誘導される。上記の付加体ADのうち、少なくとも2つのイソシアネート基を有しかつ化合物VBとしてポリイソシアネートを使用して合成された付加体AD2が、別の実施形態において特に有利である。特にモノ-及び/又はオリゴマーの脂肪族、脂環式、芳香脂肪族、又は芳香族ポリイソシアネートは、付加体AD2及び好ましい付加体AD1の合成のためのポリイソシアネートとして適当であり、これらのポリイソシアネートは下記を含む:1,4-テトラメチレンジイソシアネート、1,6-ヘキサメチレンジイソシアネートHDI、2-メチルペンタメチレン1,5-ジイソシアネート、2,2,4-及び2,4,4-トリメチル-1,6-ヘキサ-メチレンジイソシアネートTMDI、1,10-デカメチレンジイソシアネート、1,12-ドデカメチレンジイソシアネート、リシン及びリシンエステルジイソシアネート、シクロヘキサン1,3-及び1,4-ジイソシアネート、及び任意のこれらの異性体の混合物、1-メチル-2,4-及び-2,6-ジイソシアネートシクロヘキサン、及び任意のこれらの異性体の混合物HTDI、1-イソシアネート-3,3,5-トリメチル-5-イソシアネートメチルシクロヘキサン=イソホロンジイソシアネート、又はIPDI、ペルヒドロ-2,4’-及び-4,4’-ジフェニルメタンジイソシアネートHMDI、1,4-ジイソシアネート-2,2,6-トリメチルシクロヘキサンTMCDI、1,3-及び1,4-ビス-イソシアネート-メチルシクロヘキサン、m-及びp-キシリレンジイソシアネートm-及びp-XDI、1,3,5-トリス-イソシアネートメチルベンゼン、m-及びp-テトラメチル1,3-及び1,4-キシリレン-ジイソシアネートm-及びp-TMXDI、ビス-1-イソシアネート-1-メチルエチルナフタレン、二量体及び三量体脂肪酸イソシアネート、例えば3,6-ビス-9-イソシアネートノニル-4,5-ジ-1-ヘプタニルシクロヘキサンジメリルジイソシアネート、α,α,α’,α’,α’’,α’’-ヘキサメチル-1,3,5-メシチレントリイソシアネート、2,4-及び2,6-トルイレンジイソシアネート、及び任意のこれらの異性体の混合物TDI、4,4’-、2,4’-及び2,2’-ジフェニルメタンジイソシアネート及び任意のこれらの異性体の混合物MDI、MDI及びMDI同族体の混合物ポリマーのMDI、又はPMDI、1,3-及び1,4-フェニレンジイソシアネート、2,3,5,6-テトラメチル-1,4-ジイソシアネートベンゼン、ナフタレン1,5-ジイソシアネートNDI、3,3’-ジメチル-4,4’-ジイソシアネートジフェニルTODI、ジアニシジンジイソシアネートDADI、トリス-4-イソシアネートフェニルメタン、トリス-4-イソシアネート-フェニルチオホスフェート;ウレトジオン、イソイソシアヌレート、又はイミノオキサジアジンジオン基を有するこれらのイソシアネートのオリゴマー;エステル、ウレア、ウレタン、ビウレット、アロファネート、カルボジイミド、ウレトンイミン、又はオキサジアジントリオン基を有する改質ポリイソシアネート、並びにイソシアネート基を有するポリウレタンポリマー、すなわち1よりも多くのイソシアネート基を有するポリイソシアネートと、2又はそれよりも多くのヒドロキシル基を有する物質いわゆるポリオール、例えば二価又は多価アルコール、グリコール、又はアミノアルコール、ポリヒドロキシ官能化ポリエーテル、ポリエーテル、ポリアクリレート、ポリカーボネート、又はポリハイドロカーボン、特にポリエーテルとの反応生成物。付加体AD1は、特にイソシアネート基を含む組成物中の硬化剤として好適である。これらの付加体は、その取扱いを容易にする粘度を有する。これは、特に化合物VBとしてのポリイソシアネートをベースとする付加体の場合には自明というものではない。すなわち、従来技術で公知のアミンがここで記載されている要領で付加体形成される場合、多くの問題が発生し得る。主として第1級アミノ基を含むアミンの場合、ポリイソシアネートとの反応性は通常、非常に高いことから、反応は無制御で進行し、化学量論比がそれ自体好適であるという事実にも関わらず、非常に高い粘度、さらには固体すらもたらすことがある。しかしながら、比較的緩慢な第2級アミンの場合でも、容易に取扱うことのできる粘度を持つ付加体を得ることは困難である場合が多い。付加体AD1の比較的低い粘度は、アルデヒドALDに由来し、かつ形成された尿素基の置換基に結合しているラジカルXa~Xdがこれらの付加体において一種の内部溶媒として機能していることによる可能性がある。硬化剤としての付加体AD1は、イソシアネート基を含む組成物に対して極めて高い相溶性を有する。このような組成物は比較的長い処理時間を有し、この時間は、硬化剤として式Iの対応するアミンを伴う組成物のものと類似の範囲である。付加体AD1の使用に起因して、組成物中の硬化剤の体積及び重量による量が増大する可能性もあり、このことは、2つの構成成分間の所望の混合比を達成するために、2成分用途の場合に極めて望ましいことであり得る。さらに、式Iのアミンに代って硬化剤として付加体AD1が使用される場合、プラスチックを形成するためのこのような組成物の硬化は、硬化のために必要とされる反応の一部が付加体の合成中にすでに発生していることを理由として、さらに高速である。したがって、このような組成物は、塗布後、一層早く再処理可能である。付加体AD2は、ポリウレタン及びポリウレアコーティングの調合用のポリイソシアネートとして特に好適である。これらの付加体は、水分がない条件での付加体形成に由来する尿素基の存在下でそのイソシアネート基が安定しているという、大きな利点を有する。これは、付加体形成のために従来技術のアミンを用いた場合にはあてはまらない場合が多い。付加体AD2、特にエステル基を含む式Ibのアミンから誘導されたものは、比較的粘度も低く、このためポリウレタン及びポリウレアコーティングを調合する上でのそれらの使用は特に魅力あるものとなっている。ポリウレタン及びポリウレア組成物中での付加体AD2の使用においても、このようにして完全に反応した形の式Iのアミンが硬化性化合物の一成分として使用され、このことがそれ自体非常に急速な硬化を結果としてもたらし、2成分組成物の所望の混合比の確立を大幅に促す、という利点もある。第1級アミノ基を含む式Iのアミンは、マレイン酸ジエステル、フマル酸ジエステル、シトラコン酸ジエステル、アクリル酸エステル、メタクリル酸エステル、桂皮酸エステル、イタコン酸ジエステル、ビニルホスホン酸ジエステル、ビニルスルホン酸アリールエステル、ビニルスルホン、ビニルニトリル、1-ニトロエチレン等のマイケルアクセプタ、又はクネーフェナーゲル縮合生成物、例えばホルムアルデヒド、アセトアルデヒド又はベンズアルデヒド等のアルデヒドやマロン酸ジエステル由来のものと反応させられてよく、ここで結果として得られる反応生成物は、減少した第1級アミノ基含有量を有するか、又は第1級アミノ基を全く含まない。したがって、例えば、上記のもののような還元的アハキル化プロセスにおいて準化学量論的量のアルデヒドALDと第1級脂肪族ジアミンとを反応させ、次に残りの第1級アミノ基を上記のマイケルアクセプタのいずれか1つと部分的に又は完全に反応させることが想定できる。本発明の別の主題は、少なくとも1つの式Iのアミン又は少なくとも1つの付加体ADのいずれかを含む硬化性化合物である。このような硬化性化合物は、好ましくはエポキシ基及び/又はイソシアネート基を有する。本発明の別の主題は、イソシアネート基を有し、かつ下記のa及びbを有する組成物Z1であって、ポリイソシアネート及び/又は硬化剤化合物HVが、式Iのアミン、付加体AD1、及び付加体AD2からなる群から選択される化合物であることが条件となっている組成物である:a少なくとも1つのポリイソシアネート;b第1級アミノ基、第2級アミノ基、ヒドロキシル基及びメルカプト基からなる群から選択される少なくとも2つの反応基を有する少なくとも1つの硬化剤化合物HV。ポリイソシアネートという用語は、それがモノメリックのジ又はトリイソシアネートであるか、オリゴメリックのジイソシアネートであるか、又はイソシアネート基を含む付加体及びポリマーであるかに関わらず、2つ以上のイソシアネート基を有する化合物を含む。本発明の1つの実施形態において、好適なポリイソシアネートは、上記のとおりの少なくとも2つのイソシアネート基を有する付加体AD2である。別の実施形態において、イソシアネート基を含むポリウレタンポリマーが、ポリイソシアネートとして好適である。好適なポリウレタンポリマーPUPは、特に、少なくとも1つのポリイソシアネートと少なくとも1つのポリオールの反応から得ることができる。この反応は、例えば50°C~100°Cの温度で、随意に好適な触媒も使用し、ポリオールのヒドロキシル基との関係において化学量論的余剰でそのイソシアネート基が存在するようにポリイソシアネートが秤量添加されるような形で、通常の方法によりポリオールとポリイソシアネートとを反応させることによって行なわれてよい。ポリイソシアネートは有利には、1.3~25、特に1.5~15というNCO/OH比を維持するような形で秤量添加される。NCO/OH比は、使用されるイソシアネート基の数と使用されるヒドロキシル基の数の比であるものとして理解される。ポリオールの全てのヒドロキシル基の反応後、0.5重量~30重量、特に好ましくは0.5~25重量の遊離イソシアネート基含有量が、好ましくはポリウレタンポリマーPUP中に残留している。ポリウレタンポリマーPUPは随意に、可塑剤を同時に使用して合成可能であり、その場合、使用される可塑剤はイソシアネートと反応する基を一切含まない。特に、以下の市販のポリオール又はその混合物を、ポリウレタンポリマーPUPの合成のために使用してよい:○ポリオキシアルキレンポリオールを使用することも可能であり、これらは、ポリエーテルポリオール又はオリゴエーテルオールとしても知られており、エチレンオキシド、1,2-プロピレンオキシド、1,2-、又は2,3-ブチレンオキシド、オキセタン、テトラヒドロフラン、又はそれらの混合物の重合生成物であり、随意に、2又はそれよりも多くの活性水素原子を有する開始剤分子の助けを得て重合される。ここで、開始剤分子は例えば、水、アンモニア、又は複数のOH基又はNH基を有する化合物、例えば、1,2-エタンジオール、1,2-及び1,3-プロパンジオール、ネオペンチルグリコール、ジエチレングリコール、トリエチレングリコール、異性体のジプロピレングリコール及びトリプロピレングリコール、異性体のブタンジオール、ペンタンジオール、ヘキサンジオール、ヘプタンジオール、オクタンジオール、ノナンジオール、デカンジオール、ウンデカンジオール、1,3-及び1,4-シクロヘキサンジメタノール、ビスフェノールA、水素化ビスフェノールA、1,1,1-トリメチロールエタン、1,1,1-トリメチロール-プロパン、グリセロール、アニリン、並びに上記の化合物の混合物である。不飽和度が低いポリオキシアルキレンポリオールASTMD-2849-69に従って測定し、不飽和のミリ当量ポリオールのグラムmEq/gで与えられるが、例えばいわゆる二金属シアニド錯体触媒DMC触媒の助けを得て合成され、また不飽和度が大きいポリオキシアルキレンポリオールが、例えばアニオン性触媒、例えばNaOH、KOH、CsOH、又はアルカリアルコレートの助けを得て合成される。ポリオキシアルキレンジオール、又はポリオキシアルキレントリオールが適当であり、特にポリオキシエチレン及びポリオキシプロピレンジ-及びトリオールが適当である。不飽和度0.02mEq/g未満かつ分子量1000~30,000g/molのポリオキシアルキレンジオール及びトリオール、並びに分子量400-8000g/molのポリオキシプロピレンジオール及びトリオールが特に適当である。いわゆるエチレンオキシド末端EO末端キャップ、エチレンオキシド末端キャップポリオキシプロピレンポリオールも特に適当である。後者は、特別なポリオキシプロピレンポリオールであり、これは例えば、ポリプロポキシ化反応の後で、純粋なポリオキシプロピレンポリオール、特にポリオキシプロピレンジオール及びトリオールをエチレンオキシドで更にアルコキシ化することによって得られ、したがってこれらは第1級ヒドロキシル基を有する。○スチレン-アクリロニトリル-、又はアクリロニトリル-メチルメタクリレート-グラフトポリエーテルポリオール。○ポリエステルポリオール。これは、オリゴエステルオールとしても知られ、既知の方法、特にヒドロキシカルボン酸の縮重合、又は二価又は多価アルコールと脂肪族及び/又は芳香族ポリカルボン酸との縮重合によって合成される。特に適当なポリエステルポリオールは、下記のから合成されるものである:二価~三価のアルコール、特に二価アルコール、例えば、エチレングリコール、ジエチレングリコール、プロピレングリコール、ジプロピレングリコール、ネオペンチルグリコール、1,4-ブタンジオール、1,5-ペンタンジオール、3-メチル-1,5-ヘキサンジオール、1,6-ヘキサンジオール、1,8-オクタンジオール、1,10-デカンジオール、1,12-ドデカンジオール、1,12-ヒドロキシステアリルアルコール、1,4-シクロヘキサン-ジメタノール、二量体脂肪酸ジオール二量体ジオール、ヒドロキシビバリン酸酸ネオペンチルグリコールエステル、グリセロール、1,1,1-トリメチロールプロパン、又は上記のアルコールの混合物と、有機ジ-、又はトリカルボン酸、特にジカルボン酸、又はそれらの無水物又はエステル、例えば、コハク酸、グルタル酸、アジピン酸、トリメチルアジピン酸、スベリン酸、アゼライン酸、セバシン酸、ドデカンジカルボン酸、マレイン酸、フマル酸、二量体脂肪酸、フタル酸、フタル酸無水物、イソフタル酸、テレフタル酸、ジメチルテレフタレート、ヘキサヒドロフタル酸、トリメリト酸及びトリメリト酸無水物、又は上記の酸の混合物、並びにラクトン、例えばε-カプロラクトンから得られるポリエステルポリオール、及び開始剤、例えば上記の二価又は三価アルコール。特に適当なポリエステルポリオールは、ポリエステルジオールである。○ポリカーボネートポリオール、例えば下記の反応によって得られるもの:例えば上記のアルコールポリエステルポリオールの合成に使用するものと、ジアルキルカルボネート、ジアリールカルボネート、又はホスゲン。○少なくとも2つのヒドロキシル基、及び上記のブロックコポリマーのポリエーテル、ポリエステル及び/又はポリカーボネート構造を有する少なくとも2つの異なるブロック、特にポリエーテルポリエステルポリオール。○ポリアクリレート及びポリメタクリレートポリオール。○ポリヒドロキシ官能化脂肪及び油、例えば、天然脂肪及び油、特にカスター油;、又は天然の脂肪及び油の化学改質によって得られるいわゆる油脂化学ポリオール、例えば、不飽和油のエポキシ化及びカルボン酸及び/又はアルコールによる続く開環によって得られるエポキシポリエーテル及び/又はエポキシポリエーテル、又は不飽和油のヒドロホルミル化及び水素化によって得られるポリオール;又は天然脂肪及び油の分解、例えばアルコール分解、又はオゾン分解、及び得られる分解生成物の続く化学結合、例えばトランスエステル化、又は二量体化によって得られるポリオール、又はそれらの誘導体。天然脂肪及び油の適当な分解生成物は特に下記を含む:脂肪酸及び脂肪アルコール、並びに脂肪酸エステル、特にメチルエーテルFAME。これらは、ヒドロホルミル化及び水素化によって誘導体化して、ヒドロキシ脂肪酸エステルを形成できる。○ポリハイドロカーボンポリオール。これは、オリゴハイドロカルボノールとしても知られ、例えば下記のものがある:ポリヒドロキシ官能化ポリオレフィン、ポリイソブチレン、ポリイソプレン;ポリヒドロキシ官能化エチレン-プロピレン、エチレン-ブチレン、又はエチレン-プロピレンジエンコポリマー、例えばKratonPolymer社によって合成されるもの、ジエンのポリヒドロキシ官能化ポリマー、特に1,3-ブタジエン、特にアニオン性ポリマー化によって合成できるもの;ジエンのポリヒドロキシ官能化コポリマー、例えば1,3-ブタジエン、又はジエン混合物及びビニルモノマー、例えばスチレン、アクリロニトリル、塩化ビニル、ビニルアセテート、ビニルアルコール、イソブチレン及びイソプレン、例えば、ポリヒドロキシ官能化アクリロニトリルブタジエンコポリマー、例えばエポキシから合成できるもの、又はアミノアルコール及びカルボキシ末端アクリロニトリル-ブタジエンコポリマー例えば下記の名称で商業的に入手可能:Hypro商標従前はHycar商標CTBN及びCTBNX及びETBNNanoResinAGドイツ、及び/又はEmeraldPerformanceMaterials社;並びにジエンの水素化ポリヒドロキシ官能化ポリマー又はコポリマー。上記のポリオールは、好ましくは分子量250~30,000g/mol、特に400~20,000g/molであり、かつそれらは好ましくは、平均OH官能価が1.6~3である。好ましいポリオールは下記を含む:ポリエーテル、ポリエステル、ポリカーボネート及びポリアクリレートポリオール、好ましくはジ-及びトリオール。ポリエーテルポリオール、特にポリオキシプロピレン及びポリオキシプロピレン-ポリオキシエチレンポリオール、並びに液体ポリエステルポリオール。ポリエーテルポリエステルポリオールが特に好ましい。上記のポリオールに加えて、少量の低分子量の二価又は多価ポリオール、例えば、1,2-エタンジオール、1,2-及び1,3-プロパンジオール、ネオペンチルグリコール、ジエチレングリコール、トリエチレングリコール、異性体のジプロピレングリコール及びトリプロピレングリコール、異性体のブタンジオール、ペンタンジオール、ヘキサンジオール、ヘプタンジオール、オクタンジオール、ノナンジオール、デカンジオール、ウンデカンジオール、1,3-及び1,4-シクロヘキサンジメタノール、水素化ビスフェノールA、二量体脂肪アルコール、1,1,1-トリメチロールエタン、1,1,1-トリメチロールプロパン、グリセロール、ペンタエリトリトール、糖アルコール、例えばキシリトール、ソルビトール、又はマンニトール、糖、例えばスクロース、他の高級アルコール、上記の二価及び多価アルコールの低分子量アルコキシ化生成物、及び上記のアルコールの混合物を、ポリウレタンポリマーPUPの合成において使用することができる。平均OH官能価が3超の少量のポリオール、例えば糖ポリオールを使用することもできる。芳香族又は脂肪族ポリイソシアネート、特にジイソシアネートを、イソシアネート基を有するポリウレタンポリマーPUPの合成のためのポリイソシアネートとして使用する。適当な芳香族ポリイソシアネートは特に下記を含む:モノマーのジ-、又はトリイソシアネート、例えば2,4-及び2,6-トルイレンジイソシアネート及びこれらの異性体の任意の混合物TDI、4,4’-、2,4’-及び2,2’-ジフェニルメタンジイソシアネート及びこれらの異性体の任意の混合物MDI、MDI及びMDI同族体の混合物ポリメリックMDI又はPMDI、1,3-及び1,4-フェニレンジイソシアネート、2,3,5,6-テトラメチル-1,4-ジイソシアネートベンゼン、ナフタレン1,5-ジイソシアネートNDI、3,3’-ジメチル-4,4’-ジイソシアネートジフェニルTODI、ジアニシジンジイソシアネートDADI、トリス-4-イソシアネートフェニルメタン、トリス-4-イソシアネート-フェニルチオホスフェート、並びに上記のイソシアネートの任意の混合物。MDI及びTDIが好ましい。MDIを用いる場合、2,4’-ジフェニルメタンジイソシアネートも特に好ましい。適当な脂肪族ポリイソシアネートは特に下記を含む:モノマーのジ-、又はトリイソシアネート、例えば1,4-テトラメチレンジイソシアネート、2-メチルペンタメチレン1,5-ジイソシアネート、1,6-ヘキサメチレンジイソシアネートHDI、2,2,4-及び2,4,4-トリメチル1,6-ヘキサメチレンジイソシアネートTMDI、1,10-デカメチレンジイソシアネート、1,12-ドデカメチレンジイソシアネート、リシン及びリシンエステルジイソシアネート、シクロヘキサン1,3-及び1,4-ジイソシアネート、1-メチル-2,4-及び-2,6-ジイソシアネートシクロヘキサン及びこれらの異性体の任意の混合物HTDI、又はH6TDI、1-イソシアネート-3,3,5-トリメチル-5-イソシアネート-メチルシクロヘキサン=イソホロンジイソシアネート、又はIPDI、ペルヒドロ-2,4’-及び-4,4’-ジフェニルメタンジイソシアネートHMDI、又はH12MDI、1,4-ジイソシアネート2,2,6-トリメチルシクロヘキサンTMCDI、1,3-及び1,4-ビス-イソシアネートメチルシクロヘキサン、m-及びp-キシリレンジイソシアネートm-及びp-XDI、m-及びp-テトラメチル-1,3-及び-1,4-キシリレンジイソシアネートm-及びp-TMXDI、1,3,5-トリス-イソシアネートメチルベンゼン、ビス-1-イソシアネート-1-メチルエチルナフタレン、二量体及び三量体脂肪酸イソシアネート、例えば3,6-ビス-9-イソシアネートノニル-4,5-ジ-1-ヘプタニル-シクロヘキサンジメリルジイソシアネート、α,α,α’,α’,α’’,α’’-ヘキサメチル-1,3,5-メシチレントリイソシアネート、並びに上記のイソシアネートの任意の混合物。HDI及びIPDIが好ましい。他の1つの態様では、モノマーのジ-又はトリイソシアネート、又はモノマーのジイソシアネート、又はモノマーのジイソシアネートの誘導体のオリゴマーのポリイソシアネートPIが、ポリイソシアネートとして適当である。特に上記の芳香族及び脂肪族ジ-及びトリイソシアネートがモノマーのジ-又はトリイソシアネートとして適当である。ポリイソシアネートPIとして特に適当なものは、モノマーのジイソシアネート、特にHDI、IPDI、TDI及びMDIのオリゴマー又は誘導体である。商業的に入手可能なタイプは特に下記を含む:HDIビウレット、例えばDesmodur商標N100及びN3200Bayer社、Tolonate商標HDB及びHDB-LVRhodia社及びDuranate商標24A-100AsahiKasei社;HDIイソイソシアヌレート、例えばDesmodur商標N3300、N3600及びN3790BAこれら全てBayer社、Tolonate商標HDT、HDT-LV及びHDT-LV2Rhodia社、Duranate商標TPA-100及びTHA-100AsahiKasei社及びCoronate商標HXNipponPolyurethane社;HDIウレトジオン、例えばDesmodur商標N3400Bayer社;HDIイミノオキサジアジンジオン、例えばDesmodur商標XP2410Bayer社;HDIアロファネート、例えばDesmodur商標VPLS2102Bayer社;IPDIイソイソシアヌレート、例えば、溶液でDesmodur商標Z4470Bayer社、又は固体でVestanat商標T1890/100Degussa社;TDIオリゴマー、例えばDesmodur商標ILBayer社;、並びにTDI/HDIに基づく混合イソイソシアヌレート、例えばDesmodur商標HLBayer社。更に、室温において液体のMDIの形いわゆる改質MDIは特に適当であり;これらは、MDIと、MDI誘導体、例えばMDIカルボジイミド及び/又はMDIウレトンイミン、又はMDIウレタンとの混合物である。これらは、例えば下記の名称で知られている:Desmodur商標CD、Desmodur商標PF、Desmodur商標PC全てBayer社及びIsonate商標143LDow社、並びにMDI及びMDI同族体の混合物ポリメリックMDI又はPMDI、例えば下記の名称で入手可能:Desmodur商標VL、Desmodur商標VL50、Desmodur商標VLR10、Desmodur商標VLR20及びDesmodur商標VKS20F全てBayer社、Isonate商標M309、Voranate商標M229及びVoranate商標M580全てDow社、又はLupranate商標M10RBASF社。実際には、上記のオリゴマーのポリイソシアネートPIは通常、異なるオリゴマー化の程度及び/又は化学的構造の物質の混合物である。これらは好ましくは、2.1~4.0の平均NCO官能価を有し、かつ特に、イソイソシアヌレート、イミノオキサジアジンジオン、ウレトジオン、ウレタン、ビウレット、アロファネート、カルボジイミド、ウレトンイミン、又はオキサジアジントリオン基を有する。室温において液体のMDIの形が、ポリイソシアネートPI、並びにHDI、IPDI及びTDIのオリゴマー、特にイソイソシアヌレート及びビウレットとして好ましい。また、ポリイソシアネートとして適当なものは、上記の、少なくとも1つの付加体AD2及び/又は少なくとも1つのポリウレタンポリマーPUP及び/又は少なくとも1つのポリイソシアネートPIの混合物である。いわゆる疑似プレポリマーは、特にポリイソシアネートとして適当である。これらは、ポリウレタンポリマーPUPであり、その合成のために、少なくとも1つのポリオールを比較的大過剰の少なくとも1つのモノマーのジイソシアネートとさせるか;又はこれは、少なくとも1つのポリアミンと比較的大過剰の少なくとも1つのモノマーのジイソシアネートとの反応生成物である。この目的のために適当なポリアミンは特に下記を含む:ポリオキシアルキレンジアミン及びポリオキシアルキレントリアミン。このような疑似プレポリマーは、例えば下記のものとして商業的に入手可能である:Suprasec商標1007、Suprasec商標2008、Suprasec商標2021、Suprasec商標2029、Suprasec商標2054、Suprasec商標2058、Suprasec商標2067、Suprasec商標2234、Suprasec商標2444、Suprasec商標2445、Suprasec商標2783、Suprasec商標2980、Suprasec商標2982、Suprasec商標9603、Suprasec商標9608、Suprasec商標9616、Rubinate商標1209、Rubinate商標1790、Rubinate商標9009、Rubinate商標9271、Rubinate商標9447、Rubinate商標9480及びRubinate商標9495Huntsman社、又はDesmodur商標E23、Desmodur商標E210及びDesmodur商標E743Bayer社、又はEchelon商標MP100、Echelon商標MP101、Echelon商標MP102、Echelon商標MP104、Echelon商標MP106、Echelon商標MP107、Echelon商標MP108及びEchelon商標MC400Dow社、又はLupranate商標279、Lupranate商標5060及びLupranate商標5080BASF社。MDIに基づく疑似プレポリマーは、好ましくは増加した量の2,4’-MDIを有する。このような疑似プレポリマー自体は、主に4,4’-MDIに基づいて、比較的低い反応性を特徴としている。ポリイソシアネートは特に、少なくとも1つのポリイソシアネートPI及び少なくとも1つの付加体AD2の混合物であってもよい。1つの態様では、上記の式Iのアミンは、硬化剤化合物HVとして適当である。aが2又は3、特に2であり、かつAが第1級及び第2級アミノ基を有さない式Iのアミンが好ましい。他の1つの態様では、上記の付加体AD1が、硬化剤化合物HVとして適当である。好ましい付加体AD1は、化合物VBとしての少なくとも1つのポリイソシアネートから誘導される。更に、ポリアミン及びアミノアルコール、特に下記のものが硬化剤化合物HVとして適当である:○イソシアネート基に対して反応性の少なくとも2つの基を有する場合の、上記の式IIのアミンPA;○第2級脂肪族ポリアミン、例えば特にN,N’-ジブチルエチレンジアミン、N,N’-ジ-tert-ブチルエチレンジアミン、N,N’-ジエチル-1,6-ヘキサンジアミン、1-1-メチル-エチルアミノ-3-1-メチルエチルアミノメチル-3,5,5-トリメチルシクロヘキサンJefflink商標754、Huntsman社、N4-シクロヘキシル-2-メチル-N2-2-メチルプロピル-2,4-ペンタンジアミン、N,N’-ジアルキル-1,3-キシリレンジアミン、ビス-4-N-アルキルアミノシクロヘキシルメタン、N-アルキルatedポリエーテルアミン、例えば、Jeffamine商標グレードSD-231、SD-401、ST-404及びSD-2001Huntsman社、マイケル反応のような反応における第1級脂肪族ポリアミンとマイケル受容体との付加反応の生成物、例えばマレイン酸ジエステル、フマル酸ジエステル、シトラコン酸ジエステル、アクリル酸エステル、メタクリル酸エステル、ケイ皮酸エステル、イタコン酸ジエステル、ビニルホスホン酸ジエステル、ビニルスルホン酸アリールエステル、ビニルスルホン、ビニルニトリル、1-ニトロエチレン、又はクネーフェナーゲル縮合生成物、例えばマロン酸ジエステルと、アルデヒド、例えばホルムアルデヒド、アセトアルデヒド、又はベンズアルデヒドとから得られるもの、並びに商業的な第2級脂肪族ポリアミン、例えばGaskamine商標240Mitsubishi社、又はDesmophen商標グレードNH1220、NH1420及びNH1520Bayer社;○第1級及び/又は第2級芳香族ポリアミン、例えば特にm-及びp-フェニレンジアミン、4,4’-、2,4’及び2,2’-ジアミノジフェニルメタン、3,3’-ジクロロ-4,4’-ジアミノジフェニルメタンMOCA、2,4-及び2,6-トルイレンジアミン、混合物of3,5-ジメチルチオ-2,4-及び-2,6-トルイレンジアミンEthacure商標300として入手可能、Albemarle社、3,5-ジエチル-2,4-及び-2,6-トルイレンジアミンDETDAの混合物、3,3’,5,5’-テトラエチル-4,4’-ジアミノジフェニルメタンM-DEA、3,3’,5,5’-テトラエチル-2,2’-ジクロロ-4,4’-ジアミノジフェニルメタンM-CDEA、3,3’-ジイソプロピル-5,5’-ジメチル-4,4’-ジアミノジフェニルメタンM-MIPA、3,3’,5,5’-テトライソプロピル-4,4’-ジアミノジフェニルメタンM-DIPA、4,4’-ジアミノジフェニルスルホンDDS、4-アミノ-N-4-アミノフェニルベンゼンスルホンアミド、5,5’-メチレンジアントラニル酸、ジメチル-5,5’-メチレンジアントラニレート、1,3-プロピレン-ビス-4-アミノベンゾエート、1,4-ブチレン-ビス-4-アミノベンゾエート、ポリテトラメチレンオキシド-ビス-4-アミノベンゾエートVersalink商標として入手可能、AirProducts社、1,2-ビス-2-アミノフェニルチオエタン、N,N’-ジアルキル-p-フェニレンジアミン、例えばUnilink商標4100UOP社、N,N’-ジアルキル-4,4’-ジアミノジフェニル-メタン、例えばUnilink商標4200UOP社、2-メチルプロピル-4-クロロ-3,5-ジアミノベンゾエート及びtert-ブチル-4-クロロ-3,5-ジアミノベンゾエート;○アミノアルコール、例えば特にジエタノールアミン、ジイソプロパノールアミン、3-メチルアミノ-1,2-プロパンジオール、2-メチルアミノエタノール、2-エチルアミノエタノール、2-ブチルアミノエタノール、2-シクロヘキシルアミノエタノール、3-ピロリジンol、3-、又は4-ヒドロキシピペリジン、2-ピペリジンエタノール、2-[2-1-ピペラジル]エタノール、2-[2-1-ピペラジルエポキシ]エタノール及びN-ヒドロキシエチルアニリン。分子状の二価又は多価アルコール及び/又はこれらのアルコールの分子状のアルコキシ化生成物と並んで、商業的なポリオール、特にここで開示されているポリウレタンポリマーPUPの合成に関して上記のポリオールも、硬化剤化合物HVとして適当である。更に、ポリチオール、特にエポキシ樹脂組成物Z2の可能な成分として下記で示すメルカプタン基を有する化合物も、硬化剤化合物HVとして適当である。イソシアネート基を有する組成物Z1は好ましくは、少なくとも1つのポリオキシアルキレン化合物、特に好ましくは少なくとも1つのポリオキシプロピレン化合物を、ポリオキシアルキレンジアミン、又はポリオキシアルキレントリアミンの形で、随意に式Iのアミンの形で、又はポリオキシアルキレンジオール又はポリオキシアルキレントリオールの形で、又は上記のポリオキシアルキレン化合物の1つとポリイソシアネートとの反応生成物であるポリイソシアネートPの形で、含有している。完全に硬化したときに、このような組成物Z1は、特に大きい柔軟性及び弾性を有する。イソシアネート基を有する組成物Z1は好ましくは、イソシアネート基、第1級アミノ基、第2級アミノ基、ヒドロキシル基、又はメルカプト基に関して官能価が2超である少なくとも1つの化合物、すなわち上記の反応性基を2よりも多く有する少なくとも1つの化合物を含有している。官能価が2超である可能な化合物としては、付加体AD2、ポリイソシアネートP、又は硬化剤化合物HV、特にトリアミン又はトリオールを挙げることができる。2成分組成物Z1におけるイソシアネート基を有する第1の成分の平均官能価はは好ましくは、1.9~3.0、特に好ましくは2.0~2.5である。2成分組成物Z1におけるイソシアネート基を有していない第1の成分の平均官能価は好ましくは、1.9~3.0、特に好ましくは2.0~2.5である。2成分組成物Z1にける2つの成分の一方は好ましくは、約2の官能価を有する。イソシアネート基を有する組成物Z1は随意に、少なくとも1種の触媒を含有していてもよい。適当な触媒は下記の下記を含む:窒素含有化合物、特に第3級アミンアミン及びアミジン、例えば特にN-エチル-ジイソプロピルアミン、N,N,N’,N’-テトラメチルアルキレンジアミン、ビス-N,N-ジエチルアミノエチルアジペート、N,N,N-トリス-3-ジメチルアミノプロピルアミン、1,4-ジアザビシクロ[2.2.2]オクタンDABCO、1,8-ジアザビシクロ[5.4.0]ウンデク-7-エンDBU、1,5-ジアザビシクロ[4.3.0]ノン-5-エンDBN、N-アルキルモルフォリン、例えばN-メチルモルフォリン、及びN-エチルモルフォリン、N,N’-ジメチルピペラジン、ベンジルジメチルアミン、N,N-ジメチルシクロヘキシルアミン、N,N,N’,N’’,N’’-ペンタメチルジエチレントリアミン、N,N,N’,N’’,N’’-ペンタメチルジプロピレントリアミン、N-3-ジメチルアミノプロピル-N,N-ジイソプロパノールアミン、N’-3-ジメチル-アミノ-プロピル-N,N-ジメチル-1,3-プロパンジアミン、1-メチル-4-2-ジメチルアミノエチル-ピペラジン、1,3,5-トリス-3-ジメチルアミノプロピルヘキサヒドロ-s-トリアジン;窒素芳香族化合物、例えば特に4-ジメチルアミノピリジン、N-メチルイミダゾール、N-ビニルイミダゾール、又は1,2-ジメチルイミダゾール;有機アンモニウム化合物、又はアルコキシル化第3級アミン。また、触媒として適当なものは下記を含む:金属化合物、特にスズ化合物、例えば特にジブチルスズジクロリド、ジブチルスズオキシド、ジブチルスズジアセテート、ジブチルスズジラウレート、ジブチルスズジアセトイルアセトネート、追加のジブチルスズカルボキシレート、ジオクチルスズカルボキシレート、例えば特にジオクチルスズジラウレート、モノブチルスズトリ塩化物、スズIIオクテート及びアルキルスズチオエーテル;ビスマス化合物、例えばビスマストリオクテート及びビスマストリスネオデカノエート;、並びに亜鉛、マンガン、鉄、クロム、コバルト、銅、ニッケル、モリブデン、鉛、カドミウム、水銀、アンチモ、バナジウム、チタン、ジルコニウム又はカリウムの化合物。また、触媒としては、上記の化合物の組合せ、特に金属化合物及び窒素化合物である。イソシアネート基を有する組成物Z1は随意に、他の成分、特にポリウレタン組成物において一般的に用いられる添加剤及び補助物質、例えば下記を含むことができる:○可塑剤、特にカルボン酸エステル、例えばフタレート、特にジオクチルフタレート、ジイソノニルフタレート、又はジイソデシルフタレート、アジペート、特にジオクチルアジペート、アザレート及びセバケート、有機ホスホン酸及びスルホン酸エステル、又はポリブテン;○反応性希釈剤及び架橋剤、例えば、天然樹脂、脂肪又は油、例えばコロフォニー、セラック、アマニ油、カスター油及び大豆油、並びに潜在性硬化剤、例えばアルジミン、ケチミン、エナミン及びポリアミンから誘導されるオキサゾリジン;○非反応性熱可塑性樹脂ポリマー、例えば不飽和モノマーのホモ-、又はコポリマー、特に下記の群より選択される不飽和モノマーのホモ-、又はコポリマー:エチレン、プロピレン、ブチレン、イソブチレン、イソプレン、ビニルアセテート及びアルキルメタアクリレート、特にポリエチレンPE、ポリプロピレンPP、ポリイソブチレン、エチレンビニルアセテートコポリマーEVA及びアタクチックポリ-α-オレフィンAPAO;○溶媒、例えばケトン、例えばアセトン、メチルエチルケトン、ジイソブチルケトン、アセチルアセトン、メシチルオキシド、シクロヘキサノン、メチルシクロヘキサノン、アセテート、例えばエチルアセテート、プロピルアセテート、ブチルアセテート、ホルメート、プロピオネート及びマロネート、例えばジエチルマロネート;エーテル、例えばジアルキルエーテル、ケトンエーテル及びエステルエーテル、例えば、ジイソプロピルエーテル、ジエチルエーテル、ジブチルエーテル、ジエチレングリコールジエチルエーテル及びエチレングリコールジエチルエーテル;脂肪族及び芳香族炭化水素、例えばトルエン、キシレン、ジイソプロピル-ナフタレン、ヘプタン、オクタン及び石油留分、例えばナフサ、ホワイトスピリット、石油エーテル及びガソリン、例えばSolvesso商標グレードExxon社、ハロゲン化炭化水素、例えばメチレン塩化物及びn-アルキル化ラクタム、例えばN-メチルピロリジン;○無機及び有機充填材、特に随意にステアレートのような脂肪酸でコーティングされている粉砕又は沈降炭酸カルシウム、バライト重晶石、タルク、石英粉末、ケイ砂、ドロマイト、珪灰石、カオリン、か焼カオリン、マイカケイ酸カリウムアルミニウム、分子篩い、酸化アルミニウム、水酸化アルミニウム、マグネシウム水酸化物、熱分解プロセスで得られる高度に分散したケイ酸を含含むケイ酸、産業的に製造されたカーボンブラックを含むカーボンブラック、グラファイト、金属粉末、例えばアルミニウム、銅、鉄、銀、又は鋼鉄、PVC粉末、又は中空ビーズ;○繊維、特にガラス繊維、炭素繊維、金属繊維、セラミック繊維、又はプラスチック繊維、例えばポリアミド[ナイロン]繊維、又はポリエチレン繊維;○顔料、例えば、二酸化チタン又は酸化鉄;○レオロジー改質剤、例えば特に増粘剤、例えば層状シリケート、例えばベントナイト、カスター油の誘導体、水素化カスター油、ポリアミド、ポリウレタン、ウレア化合物、発熱ケイ酸、セルロースエーテル及び疎水性改質ポリオキシエチレン;○乾燥剤、例えば特に分子篩い、酸化カルシウム、高反応性イソシアネート、例えばp-トシルイソシアネート、オルトギ酸エステル、アルコキシシラン、例えばテトラエポキシシラン、有機アルコキシシラン、例えばビニルトリメトキシシラン、及びシラン基に対してα位に官能基を有する有機アルコキシシラン;○接着促進剤、例えば、有機アルコキシシラン、例えばアミノシラン、メルカプトシラン、エポキシシラン、ビニルシラン、メタアクリルシラン、イソシアネートシラン、カルバメートシラン、アルキルシラン、S-アルキルカルボニルメルカプトシラン及びアルジミンシラン、並びにオリゴマーの形のこれらのシラン、特に3-グシシドキシプロピルトリメトキシシラン、3-アミノプロピルトリメトキシシラン、N-2-アミノエチル-3-アミノプロピルトリメトキシシラン、N-2-アミノエチル-N’-[3-トリメトキシシリルプロピル]エチレンジアミン、3-メルカプトプロピルトリメトキシシラン、3-イソシアネートプロピルトリメトキシシラン、3-ウレイドプロピルトリメトキシシラン、3-クロロプロピルトリメトキシシラン、ビニルトリメトキシシラン、又はメトキシ基の代わりにエポキシ基を有する対応する有機シラン;○酸化、熱、光、紫外線照射に対する安定化剤;○難燃化物質、例えばエポキシ樹脂組成物Z2の可能な成分として下記に示しているもの;○表面活性化剤、例えば湿潤剤、流動性制御剤、脱エアレーション剤、又は発泡抑制剤、並びに○殺生物剤、例えば殺藻剤、殺菌剤、又は菌の増殖を抑制するための物質。イソシアネート基を有する組成物Z1は好ましくは、追加の添加剤及び補助物質、特に充填材、顔料、及び安定化剤を含有している。イソシアネートを有する基組成物Z1は好ましくは、少量ののみの触媒を含有しており、特に金属に基づく触媒を金属が0.02質量未満になる量でのみ含有する。この組成物は特に、硬化速度を増加させるための触媒、特に有機金属化合物、例えばジメチルスズジラウレート及び同様な有機スズ化合物を本質的に含有していない。イソシアネートを有する基組成物Z1は好ましくは、少量のみの溶媒を含有しており、特に好ましくは、10質量未満、特に5質量の溶媒のみを含有している。イソシアネートを有する基組成物Z1は最も特に好ましくは、溶媒を実質的に含有していない。イソシアネートを有する基組成物Z1は遊離には、2成分組成物の形で存在している。2成分という用語は、成分が2つの別個の構成成分の形で存在し、それぞれが別個の容器内に保管されている硬化性化合物を意味するものとして理解される。2つの構成成分は、硬化性化合物の塗布の直前又は塗布中までは混合されず、その時点で混合された化合物は、随意に水分の影響下で硬化する。2成分組成物Z1は、イソシアネート基を含み随意に付加体AD2の形での少なくとも1つのポリイソシアネートを有する第1の構成成分と、イソシアネート基を含まず随意に式Iのアミン又は付加体AD1の形で少なくとも1つの硬化剤化合物HVを含む第2の構成成分で構成されている。組成物Z1の他の構成成分、例えば触媒又は以上で言及した添加剤及び補助物質は、第1及び第2の構成成分の一部として存在してよい。このような追加の構成成分が、保管中のそれぞれの構成成分の安定性を著しく損なわないように確認することが有利である。このことはすなわち、これらの構成成分及び/又は成分が、保管中に有意な程度で硬化を結果としてもたらす反応をひき起こしてはならないということを意味している。特にこのことはすなわち、イソシアネート基を含む第1の構成成分の一部として使用される物質が、水を一切含まないか、又は多くても極く微量の水しか含まないものでなくてはならないことを意味する。組成物中に混合する前に一部の成分を化学的又は物理的に乾燥させることが望ましいことがある。2つの構成成分は互いに別個に、かつ少なくともイソシアネート基を含む第1の構成成分については水分の不在下で調製される。2つの構成成分は、使用されるまで互いに別個に保管されている間、安定である。すなわちそのそれぞれが、それらの使用に関係すると考えられるそれぞれの特性におけるいかなる変化もなく、数ヵ月又は最高1年さらにはそれ以上の間、ドラム、袋、バケット、カートリッジ又はバイアル等の好適なパッケージ又は配置の中に保管され得る。2成分組成物Z1を使用するためには、2つの構成成分は混合される。これを行なうにあたっては、2つの構成成分間の混合比は、イソシアネート基との反応性をもつ基がイソシアネート基に対して好適な比率で存在するような形で選択される。イソシアネート基との反応性をもつ第2の構成成分の基の数の、第1の構成成分のイソシアネート基の数に対する比は、好適には0.5~1.1、特に0.6~1.0の範囲である。第1の構成成分と第2の構成成分の間の混合比は、通常1:10~10:1重量部の範囲である。2つの構成成分は、連続プロセス又はバッチプロセスのいずれかであってよい適切な方法によって共に混合される。混合が塗布前に実施される場合、構成成分の混合とその塗布との間に、過度に長い時間が経過しないように確認することが重要である。これは、このような場合には、基材との接着力の構築の遅延又は不完全性等の問題が発生し得るからである。混合は、典型的には約-20°C~50°C、好ましくは約-10°C~30°Cの範囲の室温で実施されてよい。ただし、構成成分を混合に先立ち、例えば30°C~80°Cの範囲の温度まで加熱して、構成成分の粘度を低減させてもよい。これは、スプレー法による塗布の場合に特に有利である。組成物Z1の硬化は、2つの構成成分の混合と共に開始し、ここでは、組成物中に存在する第1級及び第2級アミノ基、ヒドロキシル基及びメルカプト基が、存在するイソシアネート基と反応し始める。余剰のイソシアネート基が水分と反応する。したがって、本発明は、上記のもの等のイソシアネート基を含む組成物Z1の、少なくとも1つの硬化剤化合物HVと少なくともポリイソシアネートを反応させることにより得られる、完全に硬化した組成物についても記載している。上記の変形形態の形の組成物Z1は、様々な有利かつ意外な特性を有する。組成物Z1は、それが少なくとも1つのポリイソシアネートPに加えて少なくとも1つの式Iのアミンを含むような形態を有する場合には、わずかなアミン臭を有し、比較的低い粘度を有し、高い硬化速度を有することになる。ここで、第2級脂肪族アミンでは、処理時間が比較的長い。脂肪族ポリイソシアネートPの場合、その処理時間は、構成成分がバッチで混合されゆっくりと塗布され得るのに充分なほど長いものとなる。したがって、組成物は、操作がむずかしい高価な塗布設備がなくても使用され得、特にスプレー法により塗布する必要がなく、このことは毒物学的理由のため有利である。芳香族ポリイソシアネートPの場合、処理時間は当然比較的短いが、スプレー法での塗布においては、塗布される組成物の良好な流れ及び組成物が塗布される基材の優れた濡れを確保するために、なお十分に長いものである。エステル基を含む式Ibのアミンの場合、芳香族ポリイソシアネートを含み比較的長い処理時間を有する組成物Z1も、使用可能である。したがって、このような硬化剤を使用する場合には、2,’4-異性体で富化されて反応性が低減された2,4’-MDI及びMDI異性体混合物等のイソシアネートを使用する必要はなく、したがって実質的なコスト節減が可能になる。さらに、芳香族ポリイソシアネートをベースとするこのような組成物Z1の構成成分は、バッチで混合してもよい。このような組成物の硬化は非常に迅速に進行することから、ごく短時間の後に、後処理が可能となる。コーティングの場合の後処理は、例えば検査又は研削又は別の層の塗布で構成されていてよく、又は接着剤ボンディングの場合には、自重の形で接着剤ボンドに負荷を加えることからなっていてよく、それによって締結装置等を除去し接着剤ボンディングされた部品を除去することができ、あるいは流延組成物の場合には、これは成形で構成されていてよく、それによって金型はさらなる使用のために解放される。この組成物は、高い大気湿度の存在下でさえ、全く発泡なく完全に硬化する。平坦な表面の用途の場合、高い硬度及び弾性、並びに様々な基材に対する優れた接着力を伴う高品質のフィルムが得られ、特に摩耗、水分及び化学物質、例えば有機又は無機酸、塩基又は溶媒に対する優れた耐性を有するコーティングを形成する。脂肪族ポリイソシアネートPの場合、完全に硬化したフィルムは、全く黄変傾向がなく、優れた光安定性をも有している。組成物Z1の場合、それは、少なくとも1つのポリイソシアネートPに加えて、ポリイソシアネートとの少なくとも1つの付加体AD1をも含んでいてよく、このとき組成物は根本的に、硬化中の望ましくない影響に対する感応性が低い。また、ポリイソシアネートの一部はすでに式Iのアミンと反応しており、したがって組成物の硬化に必要とされる反応の数は削減されていることになるため、処理時間は約同じ長さでありながら、さらに急速に硬化する。別の利点は、重量又は体積による組成物の2つの構成成分の量を、第1及び第2の構成成分の間の所望の混合比に、より容易に調整することができる、という点にある。特に機械作業の用途のためには、多くの場合、塗布設備を通る既定の混合比を維持する必要がある。これは、従来技術の一部の状況において、特に組成物が溶媒を含まない場合に、困難である。組成物Z1の場合、それが、少なくとも1つの硬化剤化合物HVに加えて、付加体AD2の形で少なくとも1つのポリイソシアネートを含む。すなわち、この付加体は、イソシアネート基を含む第1の構成成分の一部としての、完全に転換された形の式Iのアミンである。これは、上記のように、硬化中の感応性、硬化速度、及び混合比の調整に関する類似の利点を生み出す。その優れた希釈及び弾性化特性に基づいて、式Ibのアミンから誘導された付加体AD2が、特に有利である。組成物Z1は、多くの用途向けに、特に建設及び産業用途のための流延用構成成分、シーラント、接着剤、コーティング、ライニング、塗料、ラッカー、シール、プライマー、基礎及び発泡体として好適である。これらの組成物は、特に、低い溶媒含有量を有するか、又は溶媒を含まないものでさえなければならない用途向け、並びに、機械、特にスプレー法によってコーティングを適用しなければならない用途向けに好適である。さらに、本明細書に記載されている組成物Z1の有利な特性は、硬化された組成物が高い尿素基含有量を有するようにすることを可能にしている。このような組成物Z1は、従来技術においてポリウレア組成物としても公知である。これらは、低い温度、高い大気湿度の存在下でもほとんど問題なく硬化し、硬化済みの形態で高い硬度と優れた安定性を有する。したがってこれらは、強度及び安定性に関して特に要求の高い用途、例えば屋内、例えば事務所、産業用建屋、体育館又は冷凍室の床用の床仕上げ材として及びコーティングとして、又はバルコニー、テラス、駐車場、橋梁又は屋根用として屋外エリアにおいて、及び、これらのコーティングが特に腐食、摩耗、水分及び/又は化学物質からそれぞれの基材を保護する荷重表面、タンク、サイロ、シャフト、パイプライン又はチュービングラインの表面封止用等のコンクリート、セメント、金属又はプラスチック用の保護コーティングとして、及びこのようなコーティングのための表面封止として、特に好適である。組成物Z1が、主に又は専ら、脂肪族イソシアネート基を伴うポリイソシアネートPを含む場合には、完全に硬化した組成物は優れた光安定性を有し、したがって、長時間にわたり光に曝露した場合でさえほとんど黄変しない。このような組成物Z1は、表面封止、塗装の上塗り又は表面層、コーティングのために特に好適である。ここで記載されている組成物Z1は少なくとも1つの基材Sに塗布され、基材Sとしては以下の材料が特に好適である:○ガラス、ガラスセラミック、コンクリート、モルタル、焼きレンガ、タイル、プラスター及び天然石、例えば御影石又は大理石;○金属及び金属合金、例えばアルミニウム、鉄、鋼鉄及び非鉄金属、並びに表面仕上げされた金属及び合金、例えば亜鉛メッキ、又はクロムメッキされた金属;○樹脂、例えば、フェノール樹脂、メラミン、又はエポキシ樹脂で結合された皮、織物、紙、木材、木材に基づく材料、樹脂-織物複合材料、及び他のいわゆるポリマー複合材料;○プラスチック、例えばポリ塩化ビニル硬質及び軟質PVC、アクリロニトリル-ブタジエンスチレンコポリマーABS、ポリカーボネートPC、ポリアミドPA、ポリエステル、ポリメチルメタクリレートPMMA、ポリエーテル、エポキシ樹脂、ポリウレタンPUR、ポリオキシメチレンPOM、ポリオレフィンPO、ポリエチレンPE、又はポリプロピレンPP、エチレン-プロピレンコポリマーEPM及びエチレン-プロピレンジエンターポリマーEPDM、ここでは、プラスチックは好ましくは、プラズマ、コロナ、又は炎によって表面処理されていてもよい;○繊維強化プラスチック、例えば炭素繊維強化プラスチックCFP、ガラス繊維強化プラスチックGFP及びシート成型化合物SMC;○被覆基材、例えば粉末被覆金属、又は合金;○ペイント及びワニス、特に自動車用トップコートエナメル。必要な場合、組成物Z1を塗布する前に、基材を前処理してよい。このような前処理には、特に、物理的及び/又は化学的清浄方法、例えば、結果として得られた塵埃が有利にも吸引により除去されるような形での、研削、サンドブラスティング、ビーズブラスティング、ブラシ等、並びに付加的には清浄剤又は溶媒での処理あるいは接着促進剤、接着促進剤溶液又はプライマーの塗布が含まれる。イソシアネート基を含む組成物Z1は、表面をコーティングするための方法において使用されてよい。したがって組成物Z1の構成成分は、好適な方法を用いて互いに混合され、混合した組成物は、数μm~最高約5mmの層厚みで基材に塗布される。組成物Z1の反応性に応じて、様々なコーティング方法が好適である。処理時間の比較的長い組成物Z1は、バッチで混合してよく、混合した組成物はその後直ちにローラー又はドクターブレード又はスキージによって基材に対し所望の層厚で塗布されてよい。ただし、これらをスプレー法によって塗布してもよい。処理時間のより短い組成物Z1は、スプレー法において好適に塗布され、ここで従来のスプレー法とエアレススプレー法の両方が可能である。組成物Z1の構成成分を噴霧直前に混合する多成分スプレーシステムが特に好適である。組成物Z1の粘度を低減するためには、構成成分を混合前に、例えば40°C~80°Cの範囲の温度まで加熱しかつ/又はそれらを好適な溶媒で希釈することが有利なことがある。組成物Z1は、1層のコーティングとして塗布されてよいが、これを多数の作業で複数の層で塗布してもよい。同様に、それぞれ異なる組成を有する複数の層の一構造の形にコーティングを適用することも有利であり得、こうして組成物は、底部層として、中間層として、又は上部層として塗布できる。組成物Z1は、特に橋梁におけるコンクリート用保護コーティングとして使用されてよく、その場合、組成物は典型的に表面上に噴霧される。本発明の別の主題は、下記を含む、エポキシ樹脂組成物Z2の形の硬化性化合物である:a少なくとも1つのエポキシ樹脂;b少なくとも1つの式Iのアミン;エポキシ樹脂組成物Z2は、コーティングとして特に好適である。エポキシ基は、下記の構造要素を意味するものとして理解される:グリシジルエーテルは、2,3-エポキシ-1-プロパノールグリシドールのエーテルを意味するものとして理解される。略語EEWは、エポキシ当量EpoxyEquivalentWeightを表わす。式Iaのアミン、式Icのアミン、及び式Idのアミンは、好ましくは、エポキシ樹脂組成物Z2の一部である。好適なエポキシ樹脂としては、エポキシ化学において典型的に使用されるエポキシ樹脂が含まれる。これらは、例えば、対応するオレフィンの酸化、又はエピクロロヒドリンと対応するポリオール、ポリフェノール又はアミンの反応等の公知の方法で得られる。エポキシ樹脂として特に好適であるのは、以下の液体樹脂として言及される、いわゆるポリエポキシ液体樹脂である。液体樹脂は、25°C超のガラス転移温度を有して25°Cで自由流動するバルク粉末へと粉砕され得るいわゆる固体樹脂とは対照的に、通常25°C未満のガラス転移温度を有する。1つの実施形態において、液体樹脂は芳香族ポリエポキシである。例えば、このためには下記式XIIIの液体樹脂が好適である:式中、R’とR’’は互いに独立して、それぞれ水素原子又はメチル基を表わし、xは平均0~1の値を表わす。添え字sが平均0.2未満の値を表わす式XIIIの液体樹脂が好ましい。式XIIIの液体樹脂は、ビスフェノールA、ビスフェノールF及びビスフェノールA/Fのジグリンジルエーテルであり、ここでAはアセトンを、Fはホルムアルデヒドを表わすこれらA及びFはビスフェノールの合成のための試薬として役立つ。したがって、式XIII中のR’及びR’’として、ビスフェノールA液体樹脂はメチル基を含み、ビスフェノールF液体樹脂は水素原子を含み、ビスフェノールA/F液体樹脂はメチル基と水素原子の両方を含む。ビスフェノールFの場合、位置異性体、特に2,4’及び2,2’-ヒドロキシフェニルメタンから誘導されたものが存在する場合もある。他の好適な芳香族液体樹脂には、以下のもののグリシジル生成物が含まれる:○ジヒドロキシベンゼン誘導体、例えばレゾルシノール、ヒドロキノン及びピロカテコール;○追加のビスフェノール、又はポリフェノール、例えばビス-4-ヒドロキシ-3-メチルフェニル-メタン、2,2-ビス-4-ヒドロキシ-3-メチルフェニルプロパンビスフェノールC、ビス-3,5-ジメチル-4-ヒドロキシフェニルメタン、2,2-ビス-3,5-ジメチル-4-ヒドロキシフェニル-プロパン、2,2-ビス-3,5-ジブロモ-4-ヒドロキシフェニルプロパン、2,2-ビス-4-ヒドロキシ-3-tert-ブチルフェニルプロパン、2,2-ビス-4-ヒドロキシフェニルブタンビスフェノールB、3,3-ビス-4-ヒドロキシフェニルペンタン、3,4-ビス-4-ヒドロキシフェニルヘキサン、4,4-ビス-4-ヒドロキシフェニルヘプタン、2,4-ビス-4-ヒドロキシフェニル-2-メチルブタン、2,4-ビス-3,5-ジメチル-4-ヒドロキシフェニル-2-メチルブタン、1,1-ビス-4-ヒドロキシフェニルシクロヘキサンビスフェノールZ、1,1-ビス-4-ヒドロキシフェニル-3,3,5-トリメチルシクロヘキサンビスフェノールTMC、1,1-ビス-4-ヒドロキシフェニル1-フェニルエタン、1,4-ビス[2-4-ヒドロキシ-フェニル-2-プロピル]ベンゼンビスフェノールP、1,3-ビス-[2-4-ヒドロキシフェニル-2-プロピル]ベンゼンビスフェノールM、4,4’-ジヒドロキシジフェニルDOD、4,4’-ジヒドロキシベンゾ-フェノン、ビス-2-ヒドロキシナフト-1-イルメタン、ビス-4-ヒドロキシナフト-1-イルメタン1,5-ジヒドロキシナフタレン、トリス-4-ヒドロキシフェニルメタン、1,1,2,2-テトラキス=4-ヒドロキシフェニルエタン、ビス-4-ヒドロキシフェニルエーテル、ビス-4-ヒドロキシフェニル-スルホン;○酸性条件で得ることができるフェノールとホルムアルデヒドとの縮合生成物、例えばフェノールノボラック、又はクレゾールノボラックビスフェノールFノボラックとして知られている;○芳香族アミン、例えばアニリン、トルイジン、4-アミノフェノール、4,4’-メチレンジフェニルジアミンMDA、4,4’-メチレンジフェニルジ-N-メチルアミン、4,4’-[1,4-フェニレンビス-1-メチルエチリデン]ビス-アニリンビス-アニリンP、4,4’-[1,3-フェニレン-ビス-1-メチルエチリデン]ビス-アニリンビス-アニリンM。また、エポキシ樹脂として適当なものは、脂肪族又は脂環式ポリエポキシ、例えば下記のものである:○飽和又は不飽和の、分岐又は非分岐の、環状又は開放鎖のC2~C30ジオールのグリシジルエーテル、例えば、エチレングリコール、プロピレングリコール、ブチレングリコール、ヘキサンジオール、オクタンジオール、ポリプロピレングリコール、ジメチロールシクロヘキサン、ネオペンチルグリコール、又はジブロモネオペンチルグリコール;○トリ-、又はテトラ官能化の、飽和又は不飽和の、分岐又は非分岐の、環状又は開放鎖のポリオールのグリシジル、例えばカスター油、トリメチロールプロパン、トリメチロールエタン、ペンタエリトリトール、ソルビトール、又はグリセロール、並びにアルコキシル化グリセロール、又はアルコキシル化トリメチロールプロパン;○水素化ビスフェノールA、F、又はA/F液体樹脂、例えば、水素化ビスフェノールA、F、又はA/Fのグリシジル化生成物;○アミド、又はヘテロ環窒素塩基のN-グリシジル誘導体、例えばトリグリシジルイソシアヌレート及びトリグリシジルイソイソシアヌレート、並びにエピクロロヒドリンとヒダントインの反応生成物。同様に、エポキシ樹脂として使用するのに好適であるのは、以上で定義した式XIIIの液体樹脂の構造と類似の構造を有するものの、添え字sの代りに2~12の値を有し、かつ25°C超のガラス転移温度を有する、ビスフェノールA、F、又はA/F固体樹脂である。最後に、オレフィンの酸化、例えばビニルシクロヘキセン、ジシクロペンタジエン、シクロヘキサジエン、シクロドデカジエン、シクロドデカトリエン、イソプレン、1,5-ヘキサジエン、ブタジエン、ポリブタジエン又はジビニルベンゼンの酸化により得られるエポキシ樹脂も同様に、エポキシ樹脂として好適である。好ましいエポキシ樹脂は、ビスフェノール、特にビスフェノールA、ビスフェノールF又はビスフェノールA/Fをベースとする液体樹脂、例えばDow社、Huntsman社及びHexion社から市販されているものであり、後者は実際に、ビスフェノールA固体樹脂又はビスフェノールFノボラックエポキシ樹脂と組合わせた状態で存在する。エポキシ樹脂は、反応性希釈剤、特にエポキシ反応性希釈剤を含んでいてよい。エポキシ反応性希釈剤の好適な例としては、低粘度のモノ及びポリエポキシ、例えば一価又は多価フェノール及び脂肪族又は脂環式アルコールのポリグリシジルエーテル、例えば上記のジオール又はポリオールのポリグリシジルエーテルそして同様に特にフェニルグリシジルエーテル、クレシルグリシジルエーテル、p-n-ブチルフェニルグリシジルエーテル、p-tert-ブチル-フェニルグリシジルエーテル、ノニルフェニルグリシジルエーテル、アリルグリシジルエーテル、ブチルグリシジルエーテル、ヘキシルグリシジルエーテル、2-エチルヘキシルグリシジルエーテル、並びに天然アルコールのグリシジルエーテル、例えばC8~C10アルキルグリシジルエーテル又はC12~C14アルキルグリシジルエーテルが含まれる。エポキシ樹脂に反応性希釈剤を添加すると、粘度は低下し、エポキシ樹脂組成物の完全に硬化した状態において、ガラス転移温度及び機械的値の低下がひき起こされる。エポキシ樹脂組成物Z2は同様に、少なくとも1つのエポキシ樹脂及び少なくとも1つの式Iのアミンに加えて、エポキシ基との反応性を有する追加の化合物、特に追加のアミン、及び特にメルカプト基を有する化合物を含有していてよい。特に、以下のものが、上記の式Iのアミンに加えて、エポキシ基との反応性を有する追加の化合物として好適である:○イソシアネート基との反応性を有する少なくとも2つの基を有するかぎりにおいて、特にすでに上記の式IIのアミンPA等の、第1級脂肪族ポリアミン、アミノアルコール及びアミノチオール;○イソシアネート基を含む組成物Z1の考えられる硬化剤化合物HVとして上記のもの等の第2級脂肪族ポリアミン;○イソシアネート基を含む組成物Z1の考えられる硬化剤化合物HVとして上記のもの等の第1級及び/又は第2級芳香族アミン;○アミン/エポキシ付加体、特に少なくとも2:1のモル比、特に2:1~6:1のモル比のジエポキシを伴う上記のポリアミンの付加体、並びにアミンとエピクロロヒドリンの反応生成物、特に三菱瓦斯化学工業Gaskamine商標328として市販されている1,3-キシレンジアミンの反応生成物;○化学量論的余剰で使用される脂肪族、脂環式又は芳香族ポリアミンと、一価又は多価カルボン酸及び/又はそのエステル又は無水物、特にダイマー脂肪酸の反応生成物であるポリアミドアミン、特にポリアルキレンアミン、例えばDETA又はTETA、特に市販のポリアミドアミンVersamid商標100、125、140及び150Cognis製、Aradur商標223、250及び848Huntsman製、Euretek商標3607、Euretek商標530Huntsman製、Beckopox商標EH651、EH654、EH655、EH661及びEH663Cytec製;○Thiokol商標の商標MortonThiokol社,SPISupplies社、又はTorayFineChemicals社等から入手可能であるで公知である液体メルカプタン終端ポリスルフィドポリマー、特にグレードLP-3、LP-33、LP-980、LP-23、LP-55、LP-56、LP-12、LP-31、LP-32及びLP-2、並びに商標Thioplast商標によって同様に公知のものAkzoNobel社、特にグレードG10、G112、G131、G1、G12、G21、G22、G44及びG4;○例えばポリオキシアルキレンジオール及びトリオールとエピクロロヒドリン又はアルキレンオキシドと、そしてそれに続いて硫化水素ナトリウムとの反応によって得られるメルカプタン終端ポリオキシアルキレンエーテル;○商標Capcure商標Cognis社で公知のポリオキシアルキレン誘導体の形のメルカプタン終端エポキシ硬化剤、特にグレードWR-8、LOF、及び3-800;○チオカルボン酸のポリエステル、例えばペンタエリスリトールテトラメルカプトアセテート、トリメチロールプロパントリメルカプトアセテート、グリコールジメルカプトアセテート、ペンタエリスリトールテトラ-3-メルカプトプロピオネート、トリメチロールプロパントリ-3-メルカプトプロピオネート及びグリコールジ-3-メルカプトプロピオネート並びにポリオキシアルキレンジオール及びトリオール、エトキシル化トリメチロールプロパン及びポリエステルジオールとチオカルボン酸、例えばチオグリコール酸及び2-又は3-メルカプトプロピオン酸とのエステル化生成物;○メルカプト基を有する追加の化合物、例えば特に2,4,6-トリメルカプト-1,3,5-トリアジン、2,2’-エチレンジオキシジエタンチオールトリエチレングリコールジメルカプタン及びエタンジチオール。エポキシ基と反応させられる追加の化合物としては、DAMP、MPMD、C11-ネオジアミン、1,6-ヘキサンジアミン、TMD、1,12-ドデカンジアミン、1,3-ジアミノシクロヘキサン、H12-MDA、ビス-4-アミノ-3-メチルシクロヘキシルメタン、IPDA、1,3-キシリレンジアミン、N,N’-ビスフェニルエチル-1,3-キシリレンジアミンGaskamine商標240、ポリオキシアルキレンジアミン及びトリアミン、特にJeffamine商標D-230、Jeffamine商標D-400及びJeffamine商標T-403グレード、並びにアミン-エポキシ付加体、特にGaskamine商標328が含まれる。エポキシ組成物Z2は、随意に、追加の成分、特に例えば以下のような、エポキシ樹脂組成物中で典型的に使用される添加剤及び補助物質を含む;○溶媒、フィルム形成助剤又は増量剤、例えばトルエン、キシレン、メチルエチルケトン、2-エポキシエタノール、2-エポキシエチルアセテート、ベンジルアルコール、エチレングリコール、ジエチレングリコールブチルエーテル、ジプロピレングリコールブチルエーテル、エチレングリコールブチルエーテル、エチレングリコールフェニルエーテル、N-メチルピロリジン、プロピレングリコールブチルエーテル、プロピレングリコールフェニルエーテル、ジフェニルメタン、ジイソプロピルナフタレン、石油留分、例えば、Solvesso商標グレードExxon社、芳香族炭化水素樹脂、特にフェノール基、セバセート、フタレート、有機ホスホン酸及びスルホン酸エステル及びスルホンアミドを含有しているグレード;○反応性希釈剤、例えば、エポキシ反応性希釈剤、例えば上記のもの、エポキシ化大豆油、又はアマニ油、アセトアセテート基を有する化合物、特にアセトアセチル化ポリオール、ブチロラクトン、及びイソシアネート及び反応性基を有するシリコーン;○ポリマー、例えばポリアミド、ポリスルフィド、ポリビニルホルマールPVF、ポリビニルブチラールPVB、ポリウレタンPUR、カルボキシl基を有するポリマー、ポリアミド、ブタジエンアクリロニトリルコポリマー、スチレンアクリロニトリルコポリマー、ブタジエンスチレンコポリマー、不飽和モノマーのホモ-又はコポリマー、特に下記の群より選択されるもの:エチレン、プロピレン、ブチレン、イソブチレン、イソプレン、ビニルアセテート及びアルキルメタアクリレート、特にクロロスルホン化ポリエチレン及びフッ素含有ポリマー、スルホンアミド改質メラミン及び純化モンタンワックス;○有機及び無機充填材、例えば、随意にステアレートのような脂肪酸でコーティングされている粉砕又は沈降炭酸カルシウム、バライト重晶石、タルク、石英粉末、ケイ砂、ドロマイト、珪灰石、カオリン、マイカケイ酸カリウムアルミニウム、分子篩い、酸化アルミニウム、アルミニウム水酸化物、水酸化マグネシウム、ケイ酸、セメント、石膏、フライアッシュ、カーボンブラック、グラファイト、金属粉末、例えばアルミニウム、銅、鉄、銀、又は鋼鉄、PVC粉末、又は中空ビーズ;○繊維、特にガラス繊維、炭素繊維、金属繊維、セラミック繊維、又はプラスチック繊維、例えばポリアミド繊維、又はポリエチレン繊維;○願料、例えば、二酸化チタン及び酸化鉄;○アミノ基とエポキシ基との間の反応を促進する促進剤、例えば酸、又は加水分解して酸を生じることができる化合物、例えば有機カルボン酸、例えば酢酸、安息香酸、サリチル酸、2-ニトロ安息香酸、乳酸、有機スルホン酸、例えばメタンスルホン酸、p-トルエンスルホン酸、又は4-ドデシルベンゼンスルホン酸、スルホン酸エステル、他の有機又は無機酸、例えば、ホスホン酸、又は酸と上記の酸エーテルとの混合物;また、第3級アミン、例えば1,4-ジアザビシクロ[2.2.2]オクタン、ベンジルジメチルアミン、α-メチルベンジルジメチルアミン、トリエタノールアミン、ジメチルアミノプロピルアミン、イミダゾール、例えば特にN-メチルイミダゾール、N-ビニルイミダゾール、又は1,2-ジメチルイミダゾール、このような第3級アミンの塩、第4級アンモニウム塩、例えばベンジルトリメチルアンモニウム塩化物、フェノール、特にビスフェノール、フェノール樹脂及びマンニッヒ塩基、例えば2-ジメチルアミノメチルフェノール及び2,4,6-トリス-ジメチル-アミノメチルフェノール、ホスフィット、例えばジ-及びトリフェニルホスフィット、並びにメルカプト基を有する化合物、例えば上記のもの;○レオロジー改質剤、例えば特に増粘剤、例えば、層状シリケート、例えばベントナイト、カスター油の誘導体、水素化カスター油、ポリアミド、ポリウレタン、ウレア化合物、発熱ケイ酸、セルロースエーテル及び疎水性改質ポリオキシエチレン;○接着促進剤、例えば、有機アルコキシシラン、例えばアミノシラン、メルカプトシラン、エポキシシラン、ビニルシラン、メタアクリルシラン、イソシアネートシラン、カルバメートシラン、アルキルシラン、S-アルキルカルボニルメルカプトシラン及びアルジミンシラン、並びにこれらのシランのオリゴマー、特に3-グシシドキシプロピルトリメトキシシラン、3-アミノプロピルトリメトキシシラン、N-2-アミノエチル-3-アミノプロピルトリメトキシシラン、N-2-アミノエチル-N’-[3-トリメトキシ-シリルプロピル]エチレンジアミン、3-メルカプトプロピルトリメトキシシラン、3-イソシアネートプロピルトリメトキシシラン、3-ウレイドプロピルトリメトキシシラン、3-クロロプロピルトリメトキシシラン、ビニルトリメトキシシラン、又はメトキシ基の代わりにエポキシ基を有する対応する有機シラン;○酸化、熱、光、及び紫外線照射に対する安定化剤;○難燃化物質、特に下記のような化合物:水酸化アルミニウムAlOH3ATHアルミニウ三水和物としても知られている、水酸化マグネシウムMgOH2MDHマグネシウム二水和物、硫酸アンモニウムNH42SO4、ホウ酸BOH3、ホウ酸亜鉛、メラミンボレート、及びメラミンイソシアヌレート;燐を有する化合物、例えばアンモニウムホスフェートNH43PO4、アンモニウムポリホスフェート、メラミンホスフェート、メラミンpyroホスフェート、トリフェニルホスフェート、ジフェニルクレシルホスフェート、トリクレシルホスフェート、トリメチルホスフェート、トリス-2-エチルヘキシルホスフェート、トリオクチルホスフェート、モノ-、ビス-及びトリス-イソプロピルフェニルホスフェート、レゾルシノール-ビスジフェニルホスフェート、レゾルシノールジホスフェートオリゴマー、テトラフェニルレゾルシノールジホスフィット、エチレンジアミンジホスフェート及びビスフェノールA-ビスジフェニルホスフェート;ハロゲンを有する化合物、例えばクロロアルキルホスフェート、特に、例えば、トリス-クロロエチルホスフェート、トリス-クロロプロピルホスフェート及びトリス-ジクロロイソプロピルホスフェート、多臭素化ジフェニルエーテル特にデカブロモジフェニルエーテル、多臭素化ジフェニルオキシド、トリス-[3-ブロモ-2,2-ビスブロモメチルプロピル]ホスフェート、テトラブロモビスフェノールA、ビスフェノールAのビス-2,3-ジブロモプロピルエーテル、臭素化エポキシ樹脂、エチレン-ビス-テトラブロモフタルイミド、エチレン-ビス-ジブロモ-ノルボルネンジカルボキシイミド、1,2-ビス-トリブロモフェノキシエタン、トリス-2,3-ジブロモ-プロピルイソイソシアヌレート、トリブロモフェノール、ヘキサブロモシクロドデカン、ビス-ヘキサクロロ-シクロペンタジエノシクロオクタン及びクロロパラフィン、並びにハロゲン化合物及び三酸化アンチモンSb2O3、又は五酸化アンチモンSb2O5の組合せ;○表面活性化物質、例えば湿潤剤、流動性制御剤、エアレーション剤、又は発泡抑制剤;○殺生物剤、例えば殺藻剤、殺菌剤、又は菌の成長を抑制する物質。エポキシ樹脂組成物Z2は好ましくは、追加の添加剤及び補助物質、特に湿潤剤、流れ制御剤、泡止め剤、安定剤、顔料、及び反応促進剤、特にサリチル酸又は2,4,6-トリス-ジメチルアミノメチルフェノールを含む。エポキシ樹脂組成物Z2は好ましくは、少量の、特に好ましくは10重量未満、特に5重量未満の溶媒を含む。組成物は、最も好ましくは、本質的に溶媒を含まず、ここで本明細書中の溶媒という用語は、ベンジルアルコール及びアルキルフェノール等の物質をも含んでいる。エポキシ樹脂組成物Z2は有利には、2成分組成物の形をしている。2成分エポキシ樹脂組成物Z2は、少なくとも1つのエポキシ樹脂を含むいわゆる樹脂構成成分と、少なくとも1つの式Iのアミン、及び随意にエポキシ基との反応性を有する他の化合物を含むいわゆる硬化剤構成成分とで構成されている。2成分エポキシ樹脂組成物Z2の他の成分は、樹脂又は硬化剤構成成分の一部として存在してよい。2成分エポキシ樹脂組成物Z2の樹脂構成成分と硬化剤構成成分はそれぞれ、その利用に先立ち、数ヵ月~最高1年、さらにはそれ以上の期間にわたって、例えばドラム、タスク、袋、バケット、カートリッジ又は管等の好適なパッケージ又は構成で、それらの使用に関係すると考えられる程度の何らかの変化をそのそれぞれの特性が受けることなしに、保管できる。2成分エポキシ樹脂組成物Z2の使用にあたっては、樹脂構成成分及び硬化剤構成成分は、塗布の直前又は塗布の間に混合される。2つの構成成分の間の混合比は、好ましくは、エポキシ基との反応性を有する硬化剤構成成分の基と、樹脂構成成分のエポキシ基との割合が好適な比率となるような形で選択される。エポキシ基に対する反応性を有する硬化剤構成成分の基の数の、樹脂構成成分のエポキシ基の数に対する比は、好適には0.5~1.5、特に0.8~1.2の範囲である。当業者であれば、第1級アミン基がエポキシ基に関して二官能性であり、したがって第1級アミノ基をエポキシ基に関して2つの反応基とみなすことを承知している。樹脂構成成分と硬化剤構成成分の間の混合比は、重量部単位で通常、1:10~10:1の範囲である。2つの構成成分は、連続プロセス又はバッチプロセスのいずれかであってよい好適な方法によって混合される。塗布の前に混合が行なわれる場合、構成成分の混合とその塗布の間に過度に長い時間が経過しないように確認することが重要である。これは、このような長い時間によれば、例えば基材に対する接着力の構築の遅延又は不完全性等の問題が発生し得るからである。混合は、好ましくは、エポキシ樹脂組成物の塗布のためには、典型的に約0~50°C、好ましくは約10~30°Cの範囲の室温で実施される。本明細書中に記載されているエポキシ樹脂組成物Z2の硬化は、2つの構成成分が化学反応によって混合された時点で開始する。このとき、混合された組成物中に存在する式IのアミンのNH水素原子、及びエポキシ基との反応性を有する随意の他のあらゆる基が、エポキシ樹脂と反応して、その開環をひき起こす付加反応。これらの反応の結果として、組成物は重合し、最終的に硬化する。硬化は特に、典型的に約0~50°C、好ましくは約10°C~30°Cの範囲の室温で起こる。硬化は典型的には、所与の条件下でそれがほとんど完了するまで、数日~数週間にわたる。この長さは、特に温度、成分の反応性、及びその化学量論比、並びに反応促進剤の存在によって左右される。したがって、本発明は、上記のもの等のエポキシ樹脂組成物Z2の少なくとも1つの式Iのアミンと少なくとも1つのエポキシ樹脂との反応によって得られる、完全に硬化した組成物についても記載している。本明細書中に記載のエポキシ樹脂組成物Z2は少なくとも1つの基材に塗布され、この基材としては、上記の基材Sが好適である。基材Sは、上記のように、エポキシ樹脂組成物の塗布の前に必要に応じて前処理されてよい。エポキシ樹脂組成物Z2中に含まれる式Iのアミンは、以上で言及したとおり、典型的に揮発性が低く臭いが少なく、低粘度の物質であり、通常の市販のエポキシ樹脂との意外に優れた相溶性を有する。いかなる形であれ本発明を制約するわけではないが、優れた相溶性は少なくとも一部には、還元的アルキル化において使用される式IIIのアルデヒドALDによって導入された分子の末端にある基の影響であり得ると推測されている。コーティング方法において、エポキシ樹脂組成物Z2を使用してもよい。したがってエポキシ樹脂組成物Z2は、有利には、良好な流れ特性と共に液体の稠度を有する。したがって、それを、特にセルフレベリングコーティングとして、例えば床仕上げ材として主に平坦な表面に塗布してよい。結果として、組成物は、塗布の時点で低い粘度を有する。塗布の時点すなわち硬化剤構成成分と樹脂構成成分の混合の直後でのエポキシ樹脂組成物Z2の粘度は、20°Cでのコーンプレート粘度計で測定された場合、好ましくは、100~3000mPasの範囲内、特に100~2000mPasの範囲内、最も好ましくは100~1500mPasの範囲である。このような粘度は、エポキシ樹脂組成物にとって比較的低いものであり、通常は、溶媒及び希釈剤の使用を完全になくさなければならない場合には、低粘度の硬化剤を使用することによってのみ達成可能である。したがって、式Iのアミンが典型的に液体かつ低粘度の化合物であることは、本発明の本質的な態様である。塗布の前に、樹脂構成成分及び硬化剤構成成分は、好適な方法によって混合され、混合された組成物は基材に対して、典型的には約50μm~約5mmまでの層厚みの薄いフィルムとして、典型的に室温で塗布され、かつこれは処理時間内に行なわれる。塗布は、例えばコーティングすべき基材上に混合物を注ぐことによって行なわれる。液体状態にある混合された組成物は、スキージ又は鏝で均一に分布させられる。さらに、混合された分布した組成物は、ローラーでレべリングされ、空気に接触する。しかしながら、例えばスプレー塗布等の機械的塗布も同様に可能である。混合された2成分エポキシ樹脂組成物Z2のブラシ、クロス、スポンジ又はスプレーガンによる基材への塗布も、特に組成物を、例えば下塗り又は表面シールとして1mm未満の薄い層で塗布しなければならない場合に可能である。このような塗布のためには、組成物Z2は通常、溶媒を含む。典型的には、硬化後に形成されるフィルムは、主として、高い硬度、優れた耐引掻き性及び靱性、及び様々な基材に対する優れた接着力等の優れた機械的特性を有する、透明で光沢のある非粘着性のフィルムである。それとは対照的に、式Iのアミンの代りに主に第1級アミノ基を伴う硬化剤を含む従来技術のエポキシ樹脂組成物は、多くの場合、硬化して、粗さ、むら、混濁及び粘着性等の白化関連の表面欠陥を伴うフィルムを形成する。硬化剤として式Iのアミンを使用することで、溶媒等の希釈用添加剤を比較的少量しか、又は全く必要としない自己流動性エポキシ樹脂コーティングが入手可能になる。さらに、コーティング中の第1級アミノ基含有量は、非常に低く保たれるため、大気中のCO2との反応はほとんど全く存在しない。したがって、不利な条件すなわち、例えば0°C~10°Cの低い硬化温度及び高い大気湿度という白化を促す反応条件の下でも、大面積塗布において白化現象は大幅に抑制される。したがって、白化現象をなくし、かつ硬化の際に組成物内で共有結合せず、特にベンジルアルコール等のVOCとして放出され得る従来技術の添加剤の添加をほとんど又は完全になくすことが可能である。したがって、本明細書中に記載したエポキシ樹脂組成物Z2は、屋内でも有効に利用することができる。本明細書中に記載のエポキシ樹脂組成物Z2は、流延化合物、シーラント、接着剤、プライマー、又は発泡体として、並びに特に建物及び産業向け用途のための床仕上げ材、コーティング、塗料、エナメル、シール及びプライマーとして、例えば事務所、産業用建屋、体育館又は冷凍室等の屋内用の床仕上げ材及び床コーティングとして又はバルコニー、テラス、駐車場、橋梁又は屋根用の屋外エリアにおける大面積塗布のために使用されてよく、同時にコンクリート又は金属用の保護コーティングとして、特に腐食に対する保護塗料として、並びにこのようなコーティングのための表面シール用に使用されてよい。これらの用途において、耐水性、耐腐食性、接着力、化学的安定性及び/又は硬度及び靱性、並びに特に、白化関連の表面欠陥なしに、明るくて、光沢があり非粘着性のフィルムを形成するための大面積硬化に関するその優れた特性等の、それらの優れた特性が明らかになる。1.測定方法の説明生成された化合物中のアミン含有量、すなわち、遊離アミノ基とブロックドアミノ基イミノ基の総含有量を滴定クリスタルバイオレットに対する氷酢酸中0.1NのHClO4の使用により決定し、常にmmolN/g単位で報告する。不希釈フィルムとして赤外線スペクトルを記録した必要な場合、物質をCH2Cl2中に溶解させ、その後溶媒を蒸発させ、残った物質を、ZnSe結晶を伴う水平ATR測定ユニットを備えたPerkinElmer製のFT-IR1600器具に塗布した;吸収帯は波数cm-1単位で示されている測定ウィンドウ4000~650cm-1;shという略語は、ショルダーとして現われるバンドを意味する。1H-NMRスペクトルを、BrukerDPX-300型スペクトロメータを用いて300.13MHzで記録した。化学シフトδは、テトラメチルシランTMSとの関係においてppm単位で示され、カップリング定数JはHz単位で示されている。実際のカップリングパターンと疑似カップリングパターンとの区別は全く行わなかった。粘度は、RheotecRC30コーンプレート粘度計上で測定したボール直径50mm、コーン角度1°、コーン先端-プレート距離0.05mm、せん断速度10~100s-1。2.式Iのアミンの合成還元的アルキル化のための一般的合成手順:丸底フラスコ中において窒素雰囲気下で充分なイソプロパノール中にアルデヒドとアミンを溶解させた。溶液を室温で30分間撹拌し、その後、Pd/C固定床触媒を伴う連続水素化器具上で、80barの水素圧力、80°Cの温度及び3mL/分の流速で水素化した。反応を監視するためには、IR分光法を使用して、約1665cm-1でイミンバンドが消滅したか否かを判定した。次に溶液を80°Cで真空内で濃縮した。実施例1:還元的アルキル化のための一般的合成手順にしたがって、21.45gの3-ヒドロキシピバルアルデヒドと18.40gのトリエチレンテトラミン工業グレードアミンの含有量は約25.67mmolN/gを反応させた。生成物:20°Cで930mPasの粘度、12.50mmolN/gのアミン含有量を有するわずかに黄色がかった透明な油が33.0g。FT-IR:3276N-H、2948、2868、2806、2852、1732、1668、1457、1361、1302、1118、1054、906、771、702.実施例2:還元的アルキル化のための合成手順にしたがって、29.87gの2,2-ジメチル-3-ラウロイルオキシプロパナールと12.0gのポリエーテルジアミンHuntsman製のJeffamine商標D-230アミン含有量は8.29mmolN/gを反応させた。生成物:20°Cで260mPasの粘度、2.45mmolN/gのアミン含有量を有する淡黄色の透明な油が38.2g。FT-IR:2956、2922、2871sh、2852、1735C=O、1419、1393sh、1373、1342w、1299、1249、1236sh、1158、1109、1012、991sh、928、864、765、722.1H-NMRCDCl3、300K:δ3.88複数のs、4H、OCH2CCH32、3.6-3.25m、約9.7H、OCH2CHCH3O及びOCH2CHCH3NH、2.75m、2H、OCH2CHCH3NH、2.49-2.35複数のs、4H、NHCH2CCH32CH2O、2.31t、J=7.5、4H、OCOCH2、1.61m、4H、OCOCH2CH2、1.26m、32H、OCOCH2CH2CH28CH3、1.14及び0.962×m、約11.7H、OCH2CHCH3O及びOCH2CHCH3NH、0.91s、12H、CCH32、0.88t、J=6.9、6H、OCOCH210CH3。実施例3:還元的アルキル化のための合成手順にしたがって、29.87gの2,2-ジメチル-3-ラウロイルオキシプロパナールと8.30gの70重量のヘキサメチレンジアミンの水溶液。生成物:20°Cで240mPasの粘度、2.87mmolN/gのアミン含有量を有するわずかに無色透明の油が31.7g。FT-IR:2952、2921、2852、2814、1734C=O、1465、1420、1374、1283sh、1248、1236、1165、1114、1061、1007、927、743sh、722.1H-NMRCDCl3、300K:δ3.88s、4H、OCH2CCH32、2.56t、J=7.1、4H、NHCH2CH2CH2、2.41s、4H、NHCH2CCH32、2.31t、J=7.5、4H、OCOCH2、1.62m、4H、OCOCH2CH2、1.46m、4H、NHCH2CH2CH2、1.26m、36H、NHCH2CH2CH2及びOCOCH2CH2CH28CH3、1.0brs、2H、NH、0.92s、12H、CCH32、0.88t、J=6.7、6H、OCOCH210CH3。実施例4:還元的アルキル化のための合成手順にしたがって、29.87gの2,2-ジメチル-3-ラウロイルオキシプロパナールと8.52gの1-アミノ-3-アミノメチル-3,5,5-トリメチルシクロヘキサン=イソホロンジアミン。生成物:20°Cで450mPasの粘度、2.67mmolN/gのアミン含有量を有する無色透明の油が34.30g。FT-IR:2950、2921、2871、2852、1734C=O、1465、1419、1375、1366sh、1350sh、1282sh、1248、1235、1164、1111、1006、987、932、895、865、736sh、721.1H-NMRCDCl3、300K:δ3.89-3.883×s、4H、OCH2CCH32、2.63m、1H、NHCHCy、2.45m、2H、NHCH2CCy、2.39及び2.242×s、2×2H、NHCH2CCH32、2.312×t、J=7.5、4H、OCOCH2、1.62m、4H、OCOCH2CH2、1.26m、40H、CH2Cy及びOCOCH2CH2CH28CH3及びNH、1.012×s、3H、CCyCH3、0.922×s、18H、CCH32、0.88t、J=6.9、6H、OCOCH210CH3。実施例5:丸底フラスコ中で、11.52gの蒸留したばかりの2,2-ジメチル-3-メチルアミノプロパナールを窒素雰囲気下に置き、その後室温で30分間撹拌しながら6.81gの1,3-ビス-アミノメチルベンゼン=メタ-キシリレンジアミンを添加した。次に反応混合物を、50°Cで3時間撹拌しながら100mLのイソプロパノール及び10.00gの酢酸イソプロペニルと組合せ、最後に還元的アルキル化のための一般的手順の中で規定した条件下で水素化し濃縮した。生成物:20°Cで9500mPasの粘度と5.6mmolN/gのアミン含有量を有する明るいオレンジ色の透明な油が16.8g。FT-IR:3304N-H、2955、2868、2805、2852、1658、1607、1559、1443、1367、1299、1220、1156,1108、1033、953、909、788、748、701、682.実施例6:還元的アルキル化のための一般的合成手順にしたがって、32.50gの2,2-ジメチル-3-フェニルプロパナールと18.40gのトリエチレンテトラミン工業グレードアミンの含有量は約25.67mmolN/gを反応させた。生成物:20°Cで640mPasの粘度、9.35mmolN/gのアミン含有量を有する黄色がかった透明な油が45.5g。FT-IR:3302N-H、2946、2812、1943、1733、1600、1558、1493、1452、1386、1362、1300、1120、1072、1030、900、775、727、701.比較例7:還元的アルキル化のための一般的合成手順にしたがって、15.14gのイソブチルアルデヒドと24.00gのポリエーテルジアミンHuntsman製のJeffamine商標D-230を反応させた。生成物:20°Cで170mPasの粘度、5.5mmolN/gのアミン含有量を有する無色透明の油が33.40g。比較例8:還元的アルキル化のための一般的合成手順にしたがって、20.18gの2-メチルペンタナールと24.00gのポリエーテルジアミンHuntsman製のJeffamine商標D-230を反応させた。生成物:20°Cで160mPasの粘度、4.7mmolN/gのアミン含有量を有するわずかに無黄透明の油が33.0g。3.イソシアネート基を有する付加体の合成実施例9及び10と比較例11各例のために、表1に列挙した量重量部単位のVestanat商標IPDIを最初に添加し、次に、3時間充分撹拌しながら窒素雰囲気下、室温で、表1に列挙された数量重量部単位の対応するアミンを滴下にて添加した。次に、結果として得た付加体の遊離イソシアネート基含有量を、滴定によって決定し、粘度も決定した。表1は、イソシアネート基を含み一定の余剰のポリイソシアネートを用いて合成された付加体AD2である実施例9及び10の付加体が、比較的低い粘度を有することを示している。同様にイソシアネート基を含み類似の構造を有する比較例11の付加体は、はるかに高い粘度を有していた。この状況は、実施例9及び10の付加体を合成するために使用された、式Ibのアミンである実施例2及び4のイミンの優れた希釈特性に起因することがある。4.イソシアネート基を含む組成物の合成実施例12~17及び比較例18及び19各例について、表2に列挙した成分を、遠心ミキサーSpeedMixerTMDAC150、FlacktekInc.を用いて15秒間、表示された量重量部単位で混合した。20°Cで規則的な時間的間隔をおいて、組合わされた組成物の粘度を測定しその後混合直後から100Pasの粘度を超えるまでの時間としてゲル化時間を定義することによって、組合された組成物についての混合物のゲル化までの時間要するにゲル時間を決定した。ポリマーP1:100.0gのポリオキシプロピレンジオールDesmophen商標2062BD、Bayer、OH価56.1mgKOH/g及び105.7gの4,4’-メチレンジフェニルジイソシアネートMDI;Desmodur商標44MCL、Bayerを80°Cで反応させて、15.0重量の量で遊離イソシアネート基を含み20°Cで2300mPasの粘度を有するNCO終端ポリウレタンポリマーを形成した。ポリマーP2:500.0gのポリオキシプロピレンジオールAcclaim商標4200N、Bayer;OH価28.1mgKOH/g、2000.0gのポリオキシプロピレンポリオキシエチレントリオールCaradol商標MD34-02、Shell;OH価35.0mgKOH/g及び245.0gトルイレンジイソシアネートTDI;Desmodur商標T80P、Bayerを80°Cで反応させて、遊離イソシアネート基含有量が1.88重量であるNCO終端ポリウレタンポリマーを生成した。表2は、4、4’-MDIをベースとした準プレポリマーポリマーP1を伴う本発明に係る実施例12及び13が比較的高いゲル化時間を有することを示している。本発明に係る実施例14~17は、TD1をベースとしたポリウレタンポリマーポリマーP2の場合でさえ、管理可能なゲル時間が達成されたことを示している。実施例20~22及び比較例23及び24各例について、表3に列挙された成分を遠心ミキサーSpeedMixerTMDAC150、FlackTekInc.を用いて、記載した量重量部単位で混合した。それぞれの組合わされた組成物を用いて約2mmの層厚みでフィルムを流延させ、その後、硬化のために10日間標準的気候23±1°C及び50±5の相対大気湿度の中で保管した。このような形で硬化したフィルムの外観を評価した。フィルムは、それが透明で気泡を含まず非粘着性表面を有する場合に欠陥なしとして分類された。わずかな細かい気泡しか含まないその他の点では欠陥を含まないフィルムを意味するために、微気泡という用語を用いた。不透明であるものの他の点では欠陥のないフィルムを表すために、混濁という用語を使用した。さらに、このような形で硬化されたフィルムの機械的特性を、ウェブ長30mm、ウェブ幅4mmで長さ75mmのダンベルに対しフィルムをそれぞれ曝露することによって試験し、引張り強度破断力、破断点伸び及び0.5~5.0の伸びにおける弾性係数については200mm/minのけん引速度でDINEN53504にしたがって試験し、同様にショア硬度A/DもDIN53505にしたがって決定した。表3から、本発明に係る実施例20~22を硬化させて、高い延性と可撓性を有する美麗なフィルムが形成されたことがわかる。5.エポキシ樹脂組成物の合成実施例25~27及び比較例28及び29各実施例について、表4に列挙された成分を遠心ミキサーSpeedMixerTMDAC150、FlackTekInc.を用いて、指示した量重量部単位で混合した。指示されている場合、組合わされた組成物を用いて、20°Cでの混合から10分後に粘度を決定した。さらに、500μmの層厚みを有するフィルムをガラスシートに適用し、これを次に23°C、相対大気湿度50=標準的気候、以下でSTPと略すで保管し、硬化させた。4週間後に、フィルムの外観を評価した。フィルムは、透明で、いかなる構造もなく硬質で艶のある非粘着性の表面を有している場合に、欠陥なしとして分類された。ここで構造という用語は、表面上のあらゆる形のパターン化又は線を意味する。艶なしという用語は、透明で、かつ構造はないものの光沢もない硬質で非粘着性の表面を有するフィルムを意味するために使用されている。混濁という用語は、不透明であるが非粘着性のフィルムを意味するために使用された。さらに、フィルムのケーニッヒ硬度ケーニッヒによる振り子硬度はDINENISO1522にしたがって測定されたを7日後ケーニッヒ硬度7dと4週間後ケーニッヒ硬度4wに決定した。結果は、表4に示されている。表4は、実施例1、5及び6のアミンが実施例25~27のそれぞれのエポキシ樹脂組成物と優れた相溶性を有し、一方比較例7及び8のアミンが比較例28及び29の硬化において混濁フィルムを生成したことを示しており、これはエポキシ樹脂とアミンの間に不適切な非相溶性があることを意味している。"